(57)【要約】  本開示は、ポリマーセパレータ及びその製造方法、並びに該ポリマーセパレータを含有するリチウムイオン電池及びその製造方法を開示し、前記ポリマーセパレータは、多孔質基材と、親水性ブロック層と、多孔質極性ポリマー接着層とを含み、前記親水性ブロック層が前記多孔質基材と多孔質極性ポリマー接着層との間に設けられ、前記多孔質極性ポリマー接着層における孔壁がノジュール構造を有する。
2021513206.tif 000002
【特許請求の範囲】
【請求項１】
多孔質基材と、親水性ブロック層と、多孔質極性ポリマー接着層とを含み、前記親水性ブロック層が前記多孔質基材と前記多孔質極性ポリマー接着層との間に設けられ、前記多孔質極性ポリマー接着層における孔壁がノジュール構造を有する、ポリマーセパレータ。
【請求項２】
前記親水性ブロック層の水との接触角は４０°以下である、請求項１に記載のポリマーセパレータ。
【請求項３】
前記親水性ブロック層の水との接触角は２０°以下である、請求項１又は２に記載のポリマーセパレータ。
【請求項４】
前記親水性ブロック層の水との接触角は２〜１５°である、請求項１〜３のいずれか一項に記載のポリマーセパレータ。
【請求項５】
前記親水性ブロック層の水との接触角は５〜１０°である、請求項１〜４のいずれか一項に記載のポリマーセパレータ。
【請求項６】
前記親水性ブロック層は、バインダーと、前記バインダーによって互いに接着される親水性無機粒子とを含有する、請求項１〜５のいずれか一項に記載のポリマーセパレータ。
【請求項７】
前記親水性無機粒子は、親水性Ａｌ２Ｏ３、親水性ＳｉＯ２、親水性ＳｎＯ２、親水性ＺｒＯ２、親水性ＴｉＯ２、親水性ＳｉＣ、親水性Ｓｉ３Ｎ４、親水性ＣａＯ、親水性ＭｇＯ、親水性ＺｎＯ、親水性ＢａＴｉＯ３、親水性ＬｉＡｌＯ２及び親水性ＢａＳＯ４のうちの少なくとも１種である、請求項１〜６のいずれか一項に記載のポリマーセパレータ。
【請求項８】
前記親水性無機粒子は、親水性Ａｌ２Ｏ３及び／又は親水性ＳｉＯ２である、請求項１〜７のいずれか一項に記載のポリマーセパレータ。
【請求項９】
前記親水性無機粒子は、気相法によって得られる親水性ＳｉＯ２、沈殿法によって得られる親水性ＳｉＯ２及び気相法によって得られる親水性Ａｌ２Ｏ３のうちの少なくとも１種である、請求項１〜８のいずれか一項に記載のポリマーセパレータ。
【請求項１０】
前記親水性無機粒子の粒径は１ｎｍ〜１０μｍである、請求項１〜９のいずれか一項に記載のポリマーセパレータ。
【請求項１１】
前記親水性無機粒子の粒径は１ｎｍ〜５μｍである、請求項１〜１０のいずれか一項に記載のポリマーセパレータ。
【請求項１２】
前記親水性無機粒子の粒径は１ｎｍ〜２μｍである、請求項１〜１１のいずれか一項に記載のポリマーセパレータ。
【請求項１３】
前記親水性無機粒子の粒径は１０ｎｍ〜１μｍである、請求項１〜１２のいずれか一項に記載のポリマーセパレータ。
【請求項１４】
前記親水性無機粒子の粒径は２０ｎｍ〜８００ｎｍである、請求項１〜１３のいずれか一項に記載のポリマーセパレータ。
【請求項１５】
前記親水性無機粒子の粒径は５０ｎｍ〜３５０ｎｍである、請求項１〜１４のいずれか一項に記載のポリマーセパレータ。
【請求項１６】
前記親水性無機粒子の比表面積は１０〜６００ｍ２／ｇである、請求項１〜１５のいずれか一項に記載のポリマーセパレータ。
【請求項１７】
前記親水性無機粒子の比表面積は１００〜５００ｍ２／ｇである、請求項１〜１６のいずれか一項に記載のポリマーセパレータ。
【請求項１８】
前記親水性無機粒子の比表面積は１５０〜４００ｍ２／ｇである、請求項１〜１７のいずれか一項に記載のポリマーセパレータ。
【請求項１９】
前記親水性無機粒子の比表面積は２００〜４００ｍ２／ｇである、請求項１〜１８のいずれか一項に記載のポリマーセパレータ。
【請求項２０】
前記親水性無機粒子の比表面積は２５０〜３９０ｍ２／ｇである、請求項１〜１９のいずれか一項に記載のポリマーセパレータ。
【請求項２１】
前記親水性無機粒子の比表面積は３００〜３８０ｍ２／ｇである、請求項１〜２０のいずれか一項に記載のポリマーセパレータ。
【請求項２２】
前記バインダーは、アクリレート系ポリマー、スチレン−アクリレートコポリマー、ポリフッ化ビニリデン、フッ化ビニリデン−ヘキサフルオロプロピレンコポリマー、アクリロニトリル−アクリレートコポリマー、塩化ビニル−アクリレートコポリマー及びブタジエン−スチレンコポリマーのうちの少なくとも１種である、請求項１〜２１のいずれか一項に記載のポリマーセパレータ。
【請求項２３】
前記親水性無機粒子の含有量は、前記親水性ブロック層の全量を基準として、５０〜９５重量％である、請求項１〜２２のいずれか一項に記載のポリマーセパレータ。
【請求項２４】
前記親水性無機粒子の含有量は、前記親水性ブロック層の全量を基準として、７０〜９５重量％である、請求項１〜２３のいずれか一項に記載のポリマーセパレータ。
【請求項２５】
前記親水性無機粒子の含有量は、前記親水性ブロック層の全量を基準として、８０〜９５重量％である、請求項１〜２４のいずれか一項に記載のポリマーセパレータ。
【請求項２６】
前記親水性無機粒子の含有量は、前記親水性ブロック層の全量を基準として、８５〜９５重量％である、請求項１〜２５のいずれか一項に記載のポリマーセパレータ。
【請求項２７】
前記親水性ブロック層の厚さは０．１〜３μｍである、請求項１〜２６のいずれか一項に記載のポリマーセパレータ。
【請求項２８】
前記親水性ブロック層の厚さは０．１〜１μｍである、請求項１〜２７のいずれか一項に記載のポリマーセパレータ。
【請求項２９】
前記親水性ブロック層の厚さは０．３〜０．８μｍである、請求項１〜２８のいずれか一項に記載のポリマーセパレータ。
【請求項３０】
前記多孔質極性ポリマー接着層は、ポリフッ化ビニリデン、フッ化ビニリデンとヘキサフルオロプロピレンとのコポリマー、及びフッ化ビニリデンとアクリレートとのコポリマーのうちの少なくとも１種である極性ポリマーを含有する、請求項１〜２９のいずれか一項に記載のポリマーセパレータ。
【請求項３１】
前記極性ポリマーは、ポリフッ化ビニリデン、フッ化ビニリデンとヘキサフルオロプロピレンとのコポリマー、及びフッ化ビニリデンとアクリレートとのコポリマーのうちの少なくとも１種である、請求項１〜３０のいずれか一項に記載のポリマーセパレータ。
【請求項３２】
前記多孔質極性ポリマー接着層の厚さは０．１〜１０μｍである、請求項１〜３１のいずれか一項に記載のポリマーセパレータ。
【請求項３３】
前記多孔質極性ポリマー接着層の厚さは０．２〜５μｍである、請求項１〜３２のいずれか一項に記載のポリマーセパレータ。
【請求項３４】
前記多孔質極性ポリマー接着層の厚さは０．７〜３μｍである、請求項１〜３３のいずれか一項に記載のポリマーセパレータ。
【請求項３５】
前記多孔質極性ポリマー接着層の厚さは０．８〜１．５μｍである、請求項１〜３４のいずれか一項に記載のポリマーセパレータ。
【請求項３６】
前記多孔質基材は多孔質ポリマー層を含有する、請求項１〜３５のいずれか一項に記載のポリマーセパレータ。
【請求項３７】
前記多孔質ポリマー層は多孔質ポリオレフィン層である、請求項１〜３６のいずれか一項に記載のポリマーセパレータ。
【請求項３８】
前記多孔質ポリマー層は、多孔質ポリエチレン層、多孔質ポリプロピレン層、及び多孔質ポリエチレンと多孔質ポリプロピレンとの複合層のうちの少なくとも１種である、請求項１〜３７のいずれか一項に記載のポリマーセパレータ。
【請求項３９】
前記多孔質ポリエチレンと多孔質ポリプロピレンとの複合層はＰＥ／ＰＰ／ＰＥ複合基材層である、請求項１〜３８のいずれかに記載のポリマーセパレータ。
【請求項４０】
前記多孔質ポリマー層の厚さは１〜５０μｍである、請求項１〜３９のいずれか一項に記載のポリマーセパレータ。
【請求項４１】
前記多孔質ポリマー層の厚さは５〜２０μｍである、請求項１〜４０のいずれか一項に記載のポリマーセパレータ。
【請求項４２】
前記多孔質ポリマー層の厚さは８〜１５μｍである、請求項１〜４１のいずれか一項に記載のポリマーセパレータ。
【請求項４３】
前記多孔質基材は、セラミック層をさらに含み、前記セラミック層は、前記多孔質ポリマー層と前記親水性ブロック層との間に設けられ、及び／又は
前記多孔質ポリマー層は、前記セラミック層と前記親水性ブロック層との間に設けられる、請求項１〜４２のいずれか一項に記載のポリマーセパレータ。
【請求項４４】
前記セラミック層中のセラミック粒子は、Ａｌ２Ｏ３、ＳｉＯ２、ＳｎＯ２、ＺｒＯ２、ＴｉＯ２、ＳｉＣ、Ｓｉ３Ｎ４、ＣａＯ、ＭｇＯ、ＺｎＯ、ＢａＴｉＯ３、ＬｉＡｌＯ２及びＢａＳＯ４から選択される少なくとも１種を焼結することにより形成される、請求項１〜４３のいずれか一項に記載のポリマーセパレータ。
【請求項４５】
前記セラミック層の厚さは１〜５μｍである、請求項１〜４４のいずれか一項に記載のポリマーセパレータ。
【請求項４６】
前記セラミック層の厚さは１．５〜３μｍである、請求項１〜４５のいずれか一項に記載のポリマーセパレータ。
【請求項４７】
前記ポリマーセパレータの厚さは５〜５０μｍである、請求項１〜４６のいずれか一項に記載のポリマーセパレータ。
【請求項４８】
前記ポリマーセパレータの厚さは８〜３０μｍである、請求項１〜４７のいずれか一項に記載のポリマーセパレータ。
【請求項４９】
前記ポリマーセパレータの厚さは１０〜２０μｍである、請求項１〜４８のいずれか一項に記載のポリマーセパレータ。
【請求項５０】
前記ポリマーセパレータのＧｕｒｌｅｙ値は１００〜９００Ｓｅｃ／１００ｍＬである、請求項１〜４９のいずれか一項に記載のポリマーセパレータ。
【請求項５１】
前記ポリマーセパレータのＧｕｒｌｅｙ値は１２０〜６００Ｓｅｃ／１００ｍＬである、請求項１〜５０のいずれか一項に記載のポリマーセパレータ。
【請求項５２】
前記ポリマーセパレータのＧｕｒｌｅｙ値は１２０〜５００Ｓｅｃ／１００ｍＬである、請求項１〜５１のいずれか一項に記載のポリマーセパレータ。
【請求項５３】
前記ポリマーセパレータのＧｕｒｌｅｙ値は１５０〜３５０Ｓｅｃ／１００ｍＬである、請求項１〜５２のいずれか一項に記載のポリマーセパレータ。
【請求項５４】
前記ポリマーセパレータのＧｕｒｌｅｙ値は２００〜３００Ｓｅｃ／１００ｍＬである、請求項１〜５３のいずれか一項に記載のポリマーセパレータ。
【請求項５５】
前記多孔質極性ポリマー接着層は、多層のスクリーン交絡構造であり、前記親水性ブロック層の一部の表面は、前記多層のスクリーン交絡構造を介して露出して見られる、請求項１〜５４のいずれか一項に記載のポリマーセパレータ。
【請求項５６】
分散媒と、前記分散媒中に分散された親水性無機粒子及びバインダーとを含有する親水性ブロックスラリーを、多孔質基材の少なくとも１つの表面にコーティングして親水性ブロックコーティング層を形成するステップ（１）と、
有機溶媒と、前記有機溶媒中に溶解された極性ポリマーバインダー及び造孔剤とを含有する極性ポリマーバインダー溶液を、前記親水性ブロックコーティング層又は前記親水性ブロック層の表面にコーティングして極性ポリマーバインダーコーティング層を形成するステップ（２）と、
前記親水性ブロックコーティング層及び前記極性ポリマーバインダーコーティング層を乾燥させて親水性ブロック層及び多孔質極性ポリマー接着層を形成するか、又は前記極性ポリマーバインダーコーティング層を乾燥させて多孔質極性ポリマー接着層を形成するステップ（３）とを含む、ポリマーセパレータの製造方法。
【請求項５７】
前記ステップ（１）において、さらに、前記親水性ブロックコーティング層を乾燥させて親水性ブロック層を形成することを含む、請求項５６に記載の方法。
【請求項５８】
前記親水性ブロック層の水との接触角は４０°以下である、請求項５６又は５７に記載の方法。
【請求項５９】
前記親水性ブロック層の水との接触角は２０°以下である、請求項５６〜５８のいずれか一項に記載の方法。
【請求項６０】
前記親水性ブロック層の水との接触角は２〜１５°である、請求項５６〜５９のいずれか一項に記載の方法。
【請求項６１】
前記親水性ブロックスラリーを、最終的に形成される親水性ブロック層の厚さが０．１〜３μｍになるようにコーティングする、請求項５６〜６０のいずれか一項に記載の方法。
【請求項６２】
前記親水性ブロックスラリーを、最終的に形成される親水性ブロック層の厚さが０．１〜１μｍになるようにコーティングする、請求項５６〜６１のいずれか一項に記載の方法。
【請求項６３】
前記親水性ブロックスラリーを、最終的に形成される親水性ブロック層の厚さが０．３〜０．８μｍになるようにコーティングする、請求項５６〜６２のいずれか一項に記載の方法。
【請求項６４】
前記親水性無機粒子は、親水性Ａｌ２Ｏ３、親水性ＳｉＯ２、親水性ＳｎＯ２、親水性ＺｒＯ２、親水性ＴｉＯ２、親水性ＳｉＣ、親水性Ｓｉ３Ｎ４、親水性ＣａＯ、親水性ＭｇＯ、親水性ＺｎＯ、親水性ＢａＴｉＯ３、親水性ＬｉＡｌＯ２及び親水性ＢａＳＯ４のうちの少なくとも１種である、請求項５６〜６３のいずれか一項に記載の方法。
【請求項６５】
前記親水性ブロックスラリーにおいて、前記親水性無機粒子の含有量は５０〜９５重量％である、請求項５６〜６４のいずれか一項に記載の方法。
【請求項６６】
前記親水性ブロックスラリーにおいて、前記親水性無機粒子の含有量は７０〜９５重量％である、請求項５６〜６５のいずれか一項に記載の方法。
【請求項６７】
前記親水性ブロックスラリーにおいて、前記親水性無機粒子の含有量は８０〜９５重量％である、請求項５６〜６６のいずれか一項に記載の方法。
【請求項６８】
前記親水性無機粒子１００重量部に対して、前記バインダーの含有量は１〜３０重量部である、請求項５６〜６７のいずれか一項に記載の方法。
【請求項６９】
前記親水性無機粒子１００重量部に対して、前記バインダーの含有量は２〜２５重量部である、請求項５６〜６８のいずれか一項に記載の方法。
【請求項７０】
前記親水性無機粒子１００重量部に対して、前記バインダーの含有量は５〜２０重量部である、請求項５６〜６９のいずれか一項に記載の方法。
【請求項７１】
前記親水性無機粒子の粒径は１ｎｍ〜１０μｍである、請求項５６〜７０のいずれか一項に記載の方法。
【請求項７２】
前記親水性無機粒子の粒径は１ｎｍ〜５μｍである、請求項５６〜７１のいずれか一項に記載の方法。
【請求項７３】
前記親水性無機粒子の粒径は１ｎｍ〜２μｍである、請求項５６〜７２のいずれか一項に記載の方法。
【請求項７４】
前記親水性無機粒子の粒径は１０ｎｍ〜１μｍである、請求項５６〜７３のいずれか一項に記載の方法。
【請求項７５】
前記親水性無機粒子の粒径は２０ｎｍ〜８００ｎｍである、請求項５６〜７４のいずれか一項に記載の方法。
【請求項７６】
前記親水性無機粒子の粒径は、好ましくは５０ｎｍ〜３５０ｎｍである、請求項５６〜７５のいずれか一項に記載の方法。
【請求項７７】
前記親水性無機粒子の比表面積は１０〜６００ｍ２／ｇである、請求項５６〜７６のいずれか一項に記載の方法。
【請求項７８】
前記親水性無機粒子の比表面積は１００〜５００ｍ２／ｇである、請求項５６〜７７のいずれか一項に記載の方法。
【請求項７９】
前記親水性無機粒子の比表面積は１５０〜４００ｍ２／ｇである、請求項５６〜７８のいずれか一項に記載の方法。
【請求項８０】
前記バインダーは、アクリレート系ポリマー、スチレン−アクリレートコポリマー、ポリフッ化ビニリデン、フッ化ビニリデン−ヘキサフルオロプロピレンコポリマー、アクリロニトリル−アクリレートコポリマー、塩化ビニル−アクリレートコポリマー及びブタジエン−スチレンコポリマーのうちの少なくとも１種である、請求項５６〜７９のいずれかに記載の方法。
【請求項８１】
前記分散媒は、水、エタノール、イソプロパノール、シクロヘキサン、テトラヒドロフラン、ジクロロメタン及びクロロホルムのうちの少なくとも１種である、請求項５６〜８０のいずれか一項に記載の方法。
【請求項８２】
前記極性ポリマーバインダー溶液において、極性ポリマーの濃度は１〜３０重量％である、請求項５６〜８１のいずれか一項に記載の方法。
【請求項８３】
前記極性ポリマーバインダー溶液において、極性ポリマーの濃度は２〜２５重量％である、請求項５６〜８２のいずれか一項に記載の方法。
【請求項８４】
前記極性ポリマーバインダー溶液において、極性ポリマーの濃度は５〜２０重量％である、請求項５６〜８３のいずれか一項に記載の方法。
【請求項８５】
前記極性ポリマーバインダー溶液において、極性ポリマーの濃度は臨界濃度である、請求項５６〜８４のいずれか一項に記載の方法。
【請求項８６】
前記極性ポリマーバインダーは、ポリフッ化ビニリデン、フッ化ビニリデンとヘキサフルオロプロピレンとのコポリマー、及びフッ化ビニリデンとアクリレートとのコポリマーのうちの少なくとも１種である、請求項５６〜８５のいずれか一項に記載の方法。
【請求項８７】
前記有機溶媒の沸点は６０℃よりも低い、請求項５６〜８６のいずれか一項に記載の方法。
【請求項８８】
前記有機溶媒はアセトンである、請求項５６〜８７のいずれか一項に記載の方法。
【請求項８９】
前記有機溶媒の沸点は６０〜２６０℃である、請求項５６〜８８のいずれか一項に記載の方法。
【請求項９０】
前記有機溶媒の沸点は１２０℃以上である、請求項５６〜８９のいずれか一項に記載の方法。
【請求項９１】
前記有機溶媒の沸点は１４０℃以上である、請求項５６〜９０のいずれか一項に記載の方法。
【請求項９２】
前記有機溶媒の沸点は１５０〜２３０℃である、請求項５６〜９１のいずれか一項に記載の方法。
【請求項９３】
前記有機溶媒は、リン酸トリエチル、Ｎ−メチルピロリドン、Ｎ，Ｎ−ジメチルアセトアミド、Ｎ，Ｎ−ジメチルホルムアミド及びジメチルスルホキシドのうちの少なくとも１種である、請求項５６〜９２のいずれか一項に記載の方法。
【請求項９４】
前記造孔剤は、沸点が前記有機溶媒よりも高い有機造孔剤である、請求項５６〜９３のいずれか一項に記載の方法。
【請求項９５】
前記有機造孔剤の沸点は６１〜２６１℃である、請求項５６〜９４のいずれか一項に記載の方法。
【請求項９６】
前記造孔剤は、カーボネート系化合物及び／又はアルコールエーテル系化合物である、請求項５６〜９５のいずれか一項に記載の方法。
【請求項９７】
前記造孔剤は、エチレンカーボネート、プロピレンカーボネート、ジメチルカーボネート、ジエチルカーボネート、エチルメチルカーボネート、ビニレンカーボネート、ジエチレングリコールジメチルエーテル、ジプロピレングリコールモノメチルエーテル、ジプロピレングリコールモノエチルエーテル及びジプロピレングリコールジメチルエーテルのうちの少なくとも１種である、請求項５６〜９６のいずれか一項に記載の方法。
【請求項９８】
前記有機溶媒と前記造孔剤との重量比は１：０．０１〜１である、請求項５６〜９７のいずれか一項に記載の方法。
【請求項９９】
前記有機溶媒と前記造孔剤との重量比は１：０．０２〜０．５である、請求項５６〜９８のいずれか一項に記載の方法。
【請求項１００】
前記有機溶媒と前記造孔剤との重量比は１：０．０３〜０．３である、請求項５６〜９９のいずれか一項に記載の方法。
【請求項１０１】
前記有機溶媒と前記造孔剤との重量比は１：０．０５〜０．１である、請求項５６〜１００のいずれか一項に記載の方法。
【請求項１０２】
前記極性ポリマーバインダー溶液を、前記多孔質極性ポリマー接着層の厚さが０．１〜１０μｍになるようにコーティングする、請求項５６〜１０１のいずれか一項に記載の方法。
【請求項１０３】
前記極性ポリマーバインダー溶液を、前記多孔質極性ポリマー接着層の厚さが０．２〜５μｍになるようにコーティングする、請求項５６〜１０２のいずれか一項に記載の方法。
【請求項１０４】
前記極性ポリマーバインダー溶液を、前記多孔質極性ポリマー接着層の厚さが０．７〜３μｍになるようにコーティングする、請求項５６〜１０３のいずれか一項に記載の方法。
【請求項１０５】
前記極性ポリマーバインダー溶液を、前記多孔質極性ポリマー接着層の厚さが０．８〜１．５μｍになるようにコーティングする、請求項５６〜１０４のいずれか一項に記載の方法。
【請求項１０６】
ステップ（２）において、前記乾燥は、１２０℃以下の温度で行われる、請求項５６〜１０５のいずれか一項に記載の方法。
【請求項１０７】
ステップ（２）において、前記乾燥は、６０℃以下の温度で行われる、請求項５６〜１０６のいずれか一項に記載の方法。
【請求項１０８】
ステップ（２）において、前記乾燥は、２０〜５５℃の温度で行われる、請求項５６〜１０７のいずれか一項に記載の方法。
【請求項１０９】
ステップ（２）において、前記乾燥の持続時間は０．１〜３６時間である、請求項５６〜１０８のいずれか一項に記載の方法。
【請求項１１０】
前記多孔質基材は、多孔質ポリマー膜、又は多孔質ポリマー膜とセラミック膜との複合膜である、請求項５６〜１０９のいずれか一項に記載の方法。
【請求項１１１】
前記多孔質ポリマー膜はポリオレフィン膜である、請求項５６〜１１０のいずれか一項に記載の方法。
【請求項１１２】
前記多孔質ポリマー膜は、多孔質ポリエチレン膜、多孔質ポリプロピレン膜、又は多孔質ポリエチレンと多孔質ポリプロピレンとの複合膜である、請求項５６〜１１１のいずれかに記載の方法。
【請求項１１３】
前記セラミックス膜の厚さは１〜５μｍである、請求項５６〜１１２のいずれか一項に記載の方法。
【請求項１１４】
前記セラミックス膜の厚さは１．５〜３μｍである、請求項５６〜１１３のいずれか一項に記載の方法。
【請求項１１５】
請求項５６〜１１４のいずれか一項に記載の方法で製造されたポリマーセパレータ。
【請求項１１６】
請求項１〜５５及び１１５のいずれか一項に記載のポリマーセパレータのリチウムイオン電池における応用。
【請求項１１７】
正極と、負極と、請求項１〜５５及び１１５のいずれか一項に記載のポリマーセパレータとを含む、リチウムイオン電池。
【請求項１１８】
請求項５６〜１１４のいずれか一項に記載の方法でポリマーセパレータを製造するステップＳ１と、
前記ポリマーセパレータを正極と負極との間に設けて、電池のセルを形成した後に封止するステップＳ２とを含む、リチウムイオン電池の製造方法。
【発明の詳細な説明】
【技術分野】
【０００１】
本開示は、ポリマーセパレータ及びその製造方法と応用に関し、さらに、該ポリマーセパレータを用いたリチウムイオン電池及びその製造方法に関する。
【背景技術】
【０００２】
リチウムイオン電池は、主に正／負極材料、電解質、セパレータ及び電池ケース包装材料で構成される。セパレータは、リチウムイオン電池の重要な構成要素であり、正、負極を分離し、電池の内部短絡を防止するためのものであり、セパレータは、電解質イオンが自由に通過することを可能にして、電気化学的な充放電を完了する。セパレータの性能は、電池の界面構造、内部抵抗などを決め、電池のレート性能、サイクル性能及び安全性能（耐高温性能）などの特性に直接的に影響を及ぼし、性能に優れたセパレータは、電池の総合性能の向上に対して重要な役割を果たす。
【０００３】
原料の価格が低く、製造プロセスが簡単であり、機械的強度が高く、電気化学的安定性が高いなどの特徴を有するため、機械的延伸プロセスによって製造されたポリエチレン、ポリプロピレン微多孔膜は、現在、主な商用のリチウムイオン電池のセパレータである。しかし、商用の微多孔膜は、溶融温度付近でシャットダウン収縮して電池の短絡を引き起こすことにより、電池が高温で燃焼し爆発するおそれがあり、それ以外に、ポリオレフィンセパレータの電解液に対する吸着性が低く、充放電過程におけるリチウムイオンの伝導に不利である。
【０００４】
現在、ポリオレフィン微多孔膜の両側に、ポリエーテル系（例えば、ポリオキシエチレン）、ポリアクリロニトリル系、ポリアクリレート系（例えば、ポリメチルメタクリレート及びそのコポリマー）、ポリフッ化ビニリデン系（ポリフッ化ビニリデン、及びフッ化ビニリデンとヘキサフルオロプロピレンとのコポリマーを含む）などの極性ポリマーをコーティングすることは、セパレータの電解液吸着性を向上させるとともに、微多孔膜の溶融温度付近での収縮率を低減することができる主な方法である。転相法とは、多孔質膜を製造するための主な方法の１つであり、主に、（１）溶媒蒸発沈殿による相分離法、（２）浸漬沈殿による相分離法という２種類の形態を含む。
【０００５】
実際の生産では、ポリフッ化ビニリデン系（ＰＶｄＦ）コーティング技術が広く応用されている。ポリフッ化ビニリデン系（ＰＶｄＦ）コーティング技術は、溶媒蒸発沈殿による相分離法を用いてポリオレフィン微多孔膜の表面に造孔してＰＶｄＦ多孔質膜を得ることであり、その具体的な操作プロセスは以下のとおりである。ポリフッ化ビニリデンをアセトンに溶解するか又は分散し、一定量のポロゲンＤＭＣ（ジメチルカーボネート）を添加してスラリーを形成し、かつ該スラリーをポリオレフィン微多孔膜の表面にコーティングして乾燥させる。乾燥過程では、まず共溶媒アセトンを揮発除去し、そしてポロゲンＤＭＣを蒸発除去することにより孔隙を残す。
【発明の概要】
【０００６】
従来のポリフッ化ビニリデン系（ＰＶｄＦ）コーティング技術は、低沸点アセトンを溶媒として採用するため、作業安全性を向上させる必要がある。本開示の発明者は、検討の過程において、アセトンの代わりに高沸点溶媒を採用すると、作業安全性を向上させることができるが、高沸点溶媒を採用してポリフッ化ビニリデン系ポリマー溶液を調製して製造されたリチウムイオン電池の性能が顕著に低下することを見出し、検討した結果、おそらく、以下の原因によるものと考えられる。高沸点溶媒を用いて調製されたポリフッ化ビニリデン系ポリマー溶液は、浸透性が非常に高く、ポリマー溶液は、セパレータを容易に透過してコーティング面に対向する他方の表面に到達することにより、ポリフッ化ビニリデン系ポリマーをもセパレータの孔隙に持ち込み、ポリフッ化ビニリデン系ポリマーの流動性及び浸透性が有機溶媒よりもはるかに低いため、有機溶媒により持ち込まれてセパレータに入ったポリフッ化ビニリデン系ポリマーは、通常、セパレータの孔隙に留まり、セパレータを閉塞し、セパレータの通気性及び空隙率に悪影響を及ぼし、ポリマーセパレータのバルクインピーダンスを向上させ、イオン伝導度を低下させ、最終的に製造されたリチウムイオン電池の性能に悪影響を及ぼす。通常、従来のポリオレフィンセパレータの表面には、セパレータの熱安定性を向上させ、電解液を吸着する能力を向上させるために、セラミック層が形成されるが、このようなセラミック層を有するポリオレフィンセパレータであっても、ポリマー溶液がセパレータを透過することを阻止することは困難である。
【０００７】
高沸点溶媒を採用してポリフッ化ビニリデン系ポリマー溶液を調製する場合の問題に対して、本開示の発明者は、鋭意検討した結果、以下を見出した。高沸点溶媒を採用してポリフッ化ビニリデン系ポリマー溶液を調製する場合、多孔質基材（すなわち、セラミック層を有するか又はセラミック層を有しないポリオレフィン多孔質膜）とポリフッ化ビニリデン系ポリマーとの間に親水性ブロック層を設けると、ポリフッ化ビニリデン系ポリマー溶液が親水性ブロック層を透過して多孔質基材に入ることを効果的に抑制することにより、多孔質基材に入ったポリフッ化ビニリデン系ポリマーの量を効果的に低減し、ポリマーセパレータの通気性及び空隙率を向上させ、ポリマーセパレータのバルクインピーダンスを低減し、ポリマーセパレータのイオン伝導度を向上させ、製造されたリチウムイオン電池の性能を良好に保つことができる。これに基づいて、本開示を完成した。
【０００８】
本開示の第１の態様によれば、本開示は、多孔質基材と、親水性ブロック層と、多孔質極性ポリマー接着層とを含み、前記親水性ブロック層が前記多孔質基材と前記多孔質極性ポリマー接着層との間に設けられ、前記多孔質極性ポリマー接着層における孔壁がノジュール構造を有する、ポリマーセパレータを提供する。
【０００９】
本開示の第２の態様によれば、本開示は、
分散媒と、前記分散媒中に分散された親水性無機粒子及びバインダーとを含有する親水性ブロックスラリーを、多孔質基材の少なくとも１つの表面にコーティングして親水性ブロックコーティング層を形成し、好ましくは、前記親水性ブロックコーティング層を乾燥させて親水性ブロック層を形成するステップ（１）と、
有機溶媒と、前記有機溶媒中に溶解された極性ポリマーバインダー及び造孔剤とを含有する極性ポリマーバインダー溶液を、前記親水性ブロックコーティング層又は前記親水性ブロック層の表面にコーティングして極性ポリマーバインダーコーティング層を形成するステップ（２）と、
前記親水性ブロックコーティング層及び前記極性ポリマーバインダーコーティング層を乾燥させて親水性ブロック層及び多孔質極性ポリマー接着層を形成するか、又は前記極性ポリマーバインダーコーティング層を乾燥させて多孔質極性ポリマー接着層を形成するステップ（３）とを含む、ポリマーセパレータの製造方法を提供する。
【００１０】
本開示の第３の態様によれば、本開示は、本開示の第２の態様に係る方法で製造されたポリマーセパレータを提供する。
【００１１】
本開示の第４の態様によれば、本開示は、本開示の第１の態様又は第３の態様に係るポリマーセパレータのリチウムイオン電池における応用を提供する。
【００１２】
本開示の第５の態様によれば、本開示は、正極と、負極と、本開示の第１の態様又は第３の態様に係るポリマーセパレータとを含む、リチウムイオン電池を提供する。
【００１３】
本開示の第６の態様によれば、本開示は、
本開示の第２の態様に係る方法でポリマーセパレータを製造するステップＳ１と、
前記ポリマーセパレータを正極と負極との間に設けて、電池のセルを形成した後に封止するステップＳ２とを含む、リチウムイオン電池の製造方法を提供する。
【００１４】
本開示に係るポリマーセパレータをリチウムイオン電池に用いて、リチウムイオン電池の正極及び負極としっかり接着することができ、正極及び負極との接着力が強いため、リチウムイオン電池は高い硬度を有する。本開示に係るポリマーセパレータを用いたリチウムイオン電池は、良好な性能を示す。
【００１５】
本開示に係るポリマーセパレータの製造方法は、極性ポリマーバインダー溶液を調製する場合、従来のプロセスにおける低沸点溶媒（例えば、アセトン）を採用してもよく、作業安全性の高い高沸点溶媒を採用してもよく、低沸点溶媒と高沸点溶媒との混合物を採用してもよい。高沸点溶媒を採用すると、作業安全性を向上させるだけでなく、リチウムイオン電池の性能を顕著に低減することはない。
【００１６】
本開示の付加的な態様及び利点は、一部が以下の説明に示され、一部が以下の説明に明らかになるか又は本開示の実践により把握される。
【図面の簡単な説明】
【００１７】
図１Ａ及び図１Ｂは、実施例１−１で製造されたポリマーセパレータの親水性ブロック層の表面ＳＥＭトポグラフィー像であり、図１Ａは５００倍に拡大した写真であり、図１Ｂは５０００倍に拡大した写真である。
図２Ａ及び図２Ｂは、実施例２−５Ａで製造されたポリマーセパレータの表面ＳＥＭトポグラフィー像であり、図２Ａは５００倍に拡大した写真であり、図２Ｂは５０００倍に拡大した写真である。
図３Ａ及び図３Ｂは、実施例２−４Ａで製造されたポリマーセパレータの表面ＳＥＭトポグラフィー像であり、図３Ａは５００倍に拡大した写真であり、図３Ｂは５０００倍に拡大した写真である。
図４Ａ及び図４Ｂは、実施例２−４Ｂで製造されたポリマーセパレータの表面ＳＥＭトポグラフィー像であり、図４Ａは５００倍に拡大した写真であり、図４Ｂは５０００倍に拡大した写真である。
図５Ａ及び図５Ｂは、比較例２で製造されたポリマーセパレータの表面ＳＥＭトポグラフィー像であり、図５Ａは５００倍に拡大した写真であり、図５Ｂは５０００倍に拡大した写真である。
図６Ａ及び図６Ｂは、比較例３で製造されたポリマーセパレータの表面ＳＥＭトポグラフィー像であり、図６Ａは５００倍に拡大した写真であり、図６Ｂは５０００倍に拡大した写真である。
図７Ａ及び図７Ｂは、実施例２−４Ｂで製造されたポリマーセパレータを正極接着接触面から剥離した後のポリマーセパレータ側（図７Ａ）及び正極側（図７Ｂ）のＳＥＭトポグラフィー像である。
図８Ａ及び図８Ｂは、実施例２−４Ｂで製造されたポリマーセパレータを負極接着接触面から剥離した後のポリマーセパレータ側（図８Ａ）及び負極側（図８Ｂ）のＳＥＭトポグラフィー像である。
図９Ａ及び図９Ｂは、それぞれ実施例２−４Ｂ（図９Ａ）及び比較例２（図９Ｂ）で製造されたリチウムイオン電池の正極とポリマーセパレータの剥離強度試験の曲線グラフである。
図１０Ａ及び図１０Ｂは、それぞれ実施例２−４Ｂ（図１０Ａ）及び比較例２（図１０Ｂ）で製造されたリチウムイオン電池の負極とポリマーセパレータの剥離強度試験の曲線グラフである。
【発明を実施するための形態】
【００１８】
本明細書に開示されている範囲の端点及び任意の値は、該正確な範囲又は値に限定されるものではなく、これらの範囲又は値は、これらの範囲又は値に近い値を含むものとして理解されるべきである。数値範囲に対して、各範囲の端点値同士、各範囲の端点値と単独の点値との間、及び単独の点値同士を互いに組み合わせて１つ以上の新たな数値範囲を得ることができ、これらの数値範囲は、本明細書において具体的に開示されているものと見なされるべきである。
【００１９】
本開示の第１態様によれば、本開示は、多孔質基材と、親水性ブロック層と、多孔質極性ポリマー接着層とを含み、上記親水性ブロック層が上記多孔質基材と上記多孔質極性ポリマー接着層との間に設けられる、ポリマーセパレータを提供する。
【００２０】
上記親水性ブロック層は、親水性を有するブロック層である。本開示に係るポリマーセパレータは、上記親水性ブロック層の水との接触角が４０°以下、例えば１°、２°、３°、４°、５°、６°、７°、８°、９°、１０°、１１°、１２°、１３°、１４°、１５°、１６°、１７°、１８°、１９°、２０°、２１°、２２°、２３°、２４°、２５°、２６°、２７°、２８°、２９°、３０°、３１°、３２°、３３°、３４°、３５°、３６°、３７°、３８°、３９°、又は４０°であってよい。好ましくは、上記親水性ブロック層の水との接触角は２０°以下である。上記親水性ブロック層の水との接触角が２０°以下であるとき、ポリマーセパレータの性能をより顕著に向上させ、例えば、ポリマーセパレータの通気性及びイオン伝導度をより顕著に向上させることができることにより、該ポリマーセパレータを用いたリチウムイオン電池がより優れた性能を示す。より好ましくは、上記親水性ブロック層の水との接触角は２〜１５°であり、好ましくは５〜１０°である。上記接触角は、ＧＢ／Ｔ３０６９３−２０１４におけるプラスチック膜の水との接触角の測定に規定される方法で測定される。
【００２１】
上記親水性ブロック層は、バインダーと、上記バインダーによって互いに接着される親水性無機粒子とを含有する。
【００２２】
上記親水性無機粒子は、親水性Ａｌ２Ｏ３、親水性ＳｉＯ２、親水性ＳｎＯ２、親水性ＺｒＯ２、親水性ＴｉＯ２、親水性ＳｉＣ、親水性Ｓｉ３Ｎ４、親水性ＣａＯ、親水性ＭｇＯ、親水性ＺｎＯ、親水性ＢａＴｉＯ３、親水性ＬｉＡｌＯ２及び親水性ＢａＳＯ４のうちの少なくとも１種であり、例えば、上記親水性無機粒子は、好ましくは、親水性Ａｌ２Ｏ３、親水性ＳｉＯ２、親水性ＳｎＯ２、親水性ＺｒＯ２、親水性ＴｉＯ２、親水性ＳｉＣ、親水性Ｓｉ３Ｎ４、親水性ＣａＯ、親水性ＭｇＯ、親水性ＺｎＯ、親水性ＢａＴｉＯ３、親水性ＬｉＡｌＯ２及び親水性ＢａＳＯ４のうちの１種又は２種以上である。より好ましくは、上記親水性無機粒子は、親水性Ａｌ２Ｏ３及び／又は親水性ＳｉＯ２である。さらに好ましくは、上記親水性無機粒子は、気相法によって得られる親水性ＳｉＯ２、沈殿法によって得られる親水性ＳｉＯ２及び気相法によって得られる親水性Ａｌ２Ｏ３のうちの少なくとも１種であり、例えば、上記親水性無機粒子は、気相法によって得られる親水性ＳｉＯ２、沈殿法によって得られる親水性ＳｉＯ２及び気相法によって得られる親水性Ａｌ２Ｏ３のうちの１種又は２種以上である。
【００２３】
上記親水性無機粒子の粒径は１ｎｍ〜１０μｍであってよく、好ましくは１ｎｍ〜５μｍ、より好ましくは１ｎｍ〜２μｍである。ポリマーセパレータの通気性及びイオン伝導度、並びに該ポリマーセパレータを用いたリチウムイオン電池の性能のさらなる向上の観点から、上記親水性無機粒子の粒径は、より好ましくは１０ｎｍ〜１μｍ、さらに好ましくは２０ｎｍ〜８００ｎｍ、さらにより好ましくは５０ｎｍ〜３５０ｎｍである。上記粒径は、体積平均粒径であり、レーザー粒度計で測定される。
【００２４】
上記親水性無機粒子の比表面積は、１０〜６００ｍ２／ｇであってよい。ポリマーセパレータの通気性及びイオン伝導度、並びに該ポリマーセパレータを用いたリチウムイオン電池の性能のさらなる向上の観点から、上記親水性無機粒子の比表面積は、好ましくは１００〜５００ｍ２／ｇ、より好ましくは１５０〜４００ｍ２／ｇ、さらに好ましくは２００〜４００ｍ２／ｇ、さらにより好ましくは２５０〜３９０ｍ２／ｇ、特に好ましくは３００〜３８０ｍ２／ｇである。上記比表面積は、ＧＢ／Ｔ１９５８７−２００４におけるガス吸着ＢＥＴ法による固形物の比表面積の測定に規定される方法で測定される。
【００２５】
本開示に係るポリマーセパレータは、上記親水性無機粒子の含有量が上記親水性ブロック層の全量を基準として、５０〜９５重量％であってよく、好ましくは７０〜９５重量％、より好ましくは８０〜９５重量％、さらに好ましくは８５〜９５重量％である。
【００２６】
上記バインダーは、親水性無機粒子を接着固定する一方で、ポリマーセパレータの電解液吸着能力をさらに向上させることができる。上記バインダーは、アクリレート系ポリマー、スチレン−アクリレートコポリマー、ポリフッ化ビニリデン、フッ化ビニリデン−ヘキサフルオロプロピレンコポリマー、アクリロニトリル−アクリレートコポリマー、塩化ビニル−アクリレートコポリマー及びブタジエン−スチレンコポリマーのうちの少なくとも１種であり、好ましくは、アクリレート系ポリマー、スチレン−アクリレートコポリマー、ポリフッ化ビニリデン、フッ化ビニリデン−ヘキサフルオロプロピレンコポリマー、アクリロニトリル−アクリレートコポリマー、塩化ビニル−アクリレートコポリマー及びブタジエン−スチレンコポリマーのうちの１種又は２種以上である。
【００２７】
本開示に係るポリマーセパレータは、上記親水性ブロック層の厚さが０．１〜３μｍ、例えば、０．１μｍ、０．２μｍ、０．３μｍ、０．４μｍ、０．５μｍ、０．６μｍ、０．７μｍ、０．８μｍ、０．９μｍ、１μｍ、１．１μｍ、１．２μｍ、１．３μｍ、１．４μｍ、１．５μｍ、１．６μｍ、１．７μｍ、１．８μｍ、１．９μｍ、２μｍ、２．１μｍ、２．２μｍ、２．３μｍ、２．４μｍ、２．５μｍ、２．６μｍ、２．７μｍ、２．８μｍ、２．９μｍ、又は３μｍであってよい。好ましくは、上記親水性ブロック層の厚さは０．１〜１μｍであり、より好ましくは０．３〜０．８μｍである。
【００２８】
本開示に係るポリマーセパレータは、上記多孔質基材が液体電解液に膨潤してリチウムイオンを輸送できるための多孔質ポリマー層を含有する。好ましくは、上記多孔質ポリマー層は多孔質ポリオレフィン層であり、例えば、上記多孔質ポリマー層は、多孔質ポリエチレン層、多孔質ポリプロピレン層、及び多孔質ポリエチレンと多孔質ポリプロピレンとの複合層のうちの少なくとも１種であり、好ましくは、多孔質ポリエチレン（ＰＥ）層、多孔質ポリプロピレン（ＰＰ）層、及び多孔質ポリエチレンと多孔質ポリプロピレンとの複合層のうちの１種又は２種以上である。上記多孔質ポリエチレンと多孔質ポリプロピレンとの複合層はＰＥ／ＰＰ／ＰＥ複合基材層であってよい。
【００２９】
本開示に係るポリマーセパレータは、上記多孔質ポリマー層の厚さが１〜５０μｍ、例えば１μｍ、２μｍ、３μｍ、４μｍ、５μｍ、６μｍ、７μｍ、８μｍ、９μｍ、１０μｍ、１１μｍ、１２μｍ、１３μｍ、１４μｍ、１５μｍ、１６μｍ、１７μｍ、１８μｍ、１９μｍ、２０μｍ、２１μｍ、２２μｍ、２３μｍ、２４μｍ、２５μｍ、２６μｍ、２７μｍ、２８μｍ、２９μｍ、３０μｍ、３１μｍ、３２μｍ、３３μｍ、３４μｍ、３５μｍ、３６μｍ、３７μｍ、３８μｍ、３９μｍ、４０μｍ、４１μｍ、４２μｍ、４３μｍ、４４μｍ、４５μｍ、４６μｍ、４７μｍ、４８μｍ、４９μｍ、５０μｍであってよく、好ましくは５〜２０μｍ、より好ましくは８〜１５μｍである。
【００３０】
本開示に係るポリマーセパレータは、上記多孔質基材が多孔質ポリマー層の熱安定性、機械的性質及び電解液吸着能力を向上させるためのセラミック層を含有してもよい。上記セラミック層中のセラミック粒子は、Ａｌ２Ｏ３、ＳｉＯ２、ＳｎＯ２、ＺｒＯ２、ＴｉＯ２、ＳｉＣ、Ｓｉ３Ｎ４、ＣａＯ、ＭｇＯ、ＺｎＯ、ＢａＴｉＯ３、ＬｉＡｌＯ２及びＢａＳＯ４から選択される少なくとも１種を焼結することにより形成されるセラミック粒子であってよく、好ましくは、Ａｌ２Ｏ３、ＳｉＯ２、ＳｎＯ２、ＺｒＯ２、ＴｉＯ２、ＳｉＣ、Ｓｉ３Ｎ４、ＣａＯ、ＭｇＯ、ＺｎＯ、ＢａＴｉＯ３、ＬｉＡｌＯ２及びＢａＳＯ４から選択される１種又は２種以上を焼結することにより形成されるセラミック粒子である。一般的には、上記セラミック層の厚さは１〜５μｍ、例えば１μｍ、１．１μｍ、１．２μｍ、１．３μｍ、１．４μｍ、１．５μｍ、１．６μｍ、１．７μｍ、１．８μｍ、１．９μｍ、２．０μｍ、２．１μｍ、２．２μｍ、２．３μｍ、２．４μｍ、２．５μｍ、２．６μｍ、２．７μｍ、２．８μｍ、２．９μｍ、３μｍ、３．１μｍ、３．２μｍ、３．３μｍ、３．４μｍ、３．５μｍ、３．６μｍ、３．７μｍ、３．８μｍ、３．９μｍ、４．０μｍ、４．１μｍ、４．２μｍ、４．３μｍ、４．４μｍ、４．５μｍ、４．６μｍ、４．７μｍ、４．８μｍ、４．９μｍ、５．０μｍであってよく、好ましくは１．５〜３μｍである。好ましくは、上記セラミック層の厚さは、上記親水性ブロック層の厚さよりも大きい。
【００３１】
本開示に係るポリマーセパレータがセラミック層を含有する場合、上記セラミック層が上記多孔質ポリマー層と上記親水性ブロック層との間に設けられてもよく、多孔質ポリマー層が上記セラミック層と上記親水性ブロック層との間に設けられてもよく、上記２つの態様の組み合わせであってもよい。
【００３２】
本開示に係るポリマーセパレータは、上記多孔質極性ポリマー接着層が多孔質基材の溶融温度付近での収縮率を低減するとともに、接着の役割を果たし、ポリマーセパレータと電池の正極又は負極とを接着し、さらに多孔質基材の電解液吸着能力を向上させることができる。上記多孔質極性ポリマー接着層中の極性ポリマーは、上記機能を実現できる極性ポリマーであってよく、その具体的な例は、ポリフッ化ビニリデン、フッ化ビニリデンとヘキサフルオロプロピレンとのコポリマー、及びフッ化ビニリデンとアクリレートとのコポリマーのうちの少なくとも１種を含み得るが、これらに限定されず、好ましくは、ポリフッ化ビニリデン、フッ化ビニリデンとヘキサフルオロプロピレンとのコポリマー、及びフッ化ビニリデンとアクリレートとのコポリマーのうちの少なくとも１種を含むが、これらに限定されず、より好ましくは、ポリフッ化ビニリデン（ＰＶｄＦ）、フッ化ビニリデンとヘキサフルオロプロピレンとのコポリマー（Ｐ（ＶｄＦ−ＨＦＰ））、及びフッ化ビニリデンとアクリレートとのコポリマーのうちの１種又は２種以上を含む。
【００３３】
上記多孔質極性ポリマー接着層の厚さは０．１〜１０μｍであってよく、好ましくは０．２〜５μｍ、より好ましくは０．７〜３μｍ、さらに好ましくは０．８〜１．５μｍである。
【００３４】
本開示に係るポリマーセパレータは、上記多孔質極性ポリマー接着層における孔壁がノジュール構造を有し、すなわち、多孔質極性ポリマー接着層において、孔間の孔壁にノジュール構造を有する。上記ノジュール構造におけるノジュールは、孔壁に隆起してもよく（すなわち、孔壁面に対して突出する）、孔壁に隆起しなくてもよい（すなわち、孔壁面に対して突出しない）。なお、本明細書における「ノジュール構造」とは、図４Ｂに示す網状構造であると理解することができ、その網壁は、全て球状粒子で構成されるか、又は一部が球状粒子で構成され、その本質は、ＰＶＤＦが溶媒中に均一に溶解した後、何らかの特定の温湿度などの条件に応じて変化し、二次析出して形成されるペレットである（該ペレットは、市販品ＰＶＤＦ粒子自体のペレットとは異なる）。図６Ｂを参照すると、それは一般的な網状構造であり、網壁は滑らかであり、球状粒子がなく、ノジュール構造ではない。
【００３５】
本開示に係るポリマーセパレータは、上記親水性ブロック層及び上記多孔質極性ポリマー接着層が多孔質基材の片面に設けられてもよく、多孔質基材の両面に設けられてもよい。好ましくは、上記多孔質極性ポリマー接着層は、上記親水性ブロック層の表面に付着する。
【００３６】
本開示に係るポリマーセパレータは、１つの実施形態では、多孔質ポリマー層である多孔質基材と、親水性ブロック層と、多孔質極性ポリマー接着層とで構成される。上記親水性ブロック層は、上記多孔質基材の表面に付着し、上記多孔質極性ポリマー接着層は、上記親水性ブロック層の表面に付着する。該実施形態によれば、多孔質基材の１つの表面に上記親水性ブロック層及び上記多孔質極性ポリマー接着層を順に設けてもよく（すなわち、ポリマーセパレータは、多孔質ポリマー層｜親水性ブロック層｜多孔質極性ポリマー接着層という構造を有する）、多孔質基材の２つの対向する表面にそれぞれ、上記親水性ブロック層及び上記多孔質極性ポリマー接着層を順に設けてもよい（すなわち、ポリマーセパレータは、多孔質極性ポリマー接着層｜親水性ブロック層｜多孔質ポリマー層｜親水性ブロック層｜多孔質極性ポリマー接着層という構造を有する）。
【００３７】
本開示に係るポリマーセパレータは、別の実施形態では、多孔質ポリマー層及びセラミック層からなる多孔質基材と、親水性ブロック層と、多孔質極性ポリマー接着層とで構成される。該実施形態によれば、一例において、上記セラミック層は上記多孔質ポリマー層の表面に付着し、上記親水性ブロック層は上記セラミック層の表面に付着し、上記多孔質極性ポリマー接着層は上記親水性ブロック層の表面に付着する（すなわち、ポリマーセパレータは、多孔質ポリマー層｜セラミック層｜親水性ブロック層｜多孔質極性ポリマー接着層という構造を有する）。別の例において、上記多孔質ポリマー層は上記セラミック層の表面に付着し、上記親水性ブロック層は上記多孔質ポリマー層の表面に付着し、上記多孔質極性ポリマー接着層は上記親水性ブロック層の表面に付着する（すなわち、ポリマーセパレータは、セラミック層｜多孔質ポリマー層｜親水性ブロック層｜多孔質極性ポリマー接着層という構造を有する）。さらに別の例において、上記セラミック層は上記多孔質ポリマー層の表面に付着し、上記セラミック層と上記多孔質ポリマー層の他方の表面にそれぞれ、親水性ブロック層と多孔質極性ポリマー接着層が順に付着する（すなわち、ポリマーセパレータは、多孔質極性ポリマー接着層｜親水性ブロック層｜セラミック層｜多孔質ポリマー層｜親水性ブロック層｜多孔質極性ポリマー接着層という構造を有する）。
【００３８】
本開示に係るポリマーセパレータは、その総厚が一般的な選択であってよく、一般的に５〜５０μｍであってよく、好ましくは８〜３０μｍ、より好ましくは１０〜２０μｍである。
【００３９】
本開示に係るポリマーセパレータは、高い通気性を有する。一般的には、本開示に係るポリマーセパレータは、Ｇｕｒｌｅｙ値が１００〜９００Ｓｅｃ／１００ｍＬ、好ましくは１２０〜６００Ｓｅｃ／１００ｍＬ、より好ましくは１２０〜５００Ｓｅｃ／１００ｍＬである。さらに好ましくは、上記ポリマーセパレータのＧｕｒｌｅｙ値は１５０〜３５０Ｓｅｃ／１００ｍＬ、例えば２００〜３００Ｓｅｃ／１００ｍＬである。
【００４０】
従来のポリマーセパレータにおける、セパレータの熱安定性及び電解液吸着能力を向上させるためのセラミック層に比べて、本開示に係るポリマーセパレータにおける親水性ブロック層は、親水性がより高く、製造過程において極性ポリマーが多孔質基材に入ることを効果的に阻止することができる。従来のポリマーセパレータと比べて、本開示に係るポリマーセパレータは、多孔質極性ポリマー接着層における細孔の孔径がより大きく（従来のポリマーセパレータにおける多孔質極性ポリマー接着層の孔径は、一般的に０．５〜１μｍであり、本開示に係るポリマーセパレータにおける多孔質極性ポリマー接着層の孔径は３μｍ以上であってよく、一般的に３〜１０μｍである）、多孔質極性ポリマー接着層は、多層のスクリーン交絡構造であり、上記親水性ブロック層の一部の表面は、上記多層のスクリーン交絡構造を介して露出して見られ、しかしながら、従来のポリマーセパレータにおける多孔質極性ポリマー接着層は、より緻密であり、ハニカム状を呈する。
【００４１】
本開示の第２の態様によれば、本開示は、
親水性ブロックスラリーを多孔質基材の少なくとも１つの表面にコーティングして親水性ブロックコーティング層を形成し、好ましくは、上記親水性ブロックコーティング層を乾燥させて親水性ブロック層を形成するステップ（１）と、
極性ポリマーバインダー溶液を上記親水性ブロックコーティング層又は上記親水性ブロック層の表面にコーティングして極性ポリマーバインダーコーティング層を形成するステップ（２）と、
上記親水性ブロックコーティング層及び上記極性ポリマーバインダーコーティング層を乾燥させて親水性ブロック層及び多孔質極性ポリマー接着層を形成するか、又は上記極性ポリマーバインダーコーティング層を乾燥させて多孔質極性ポリマー接着層を形成するステップ（３）とを含む、ポリマーセパレータの製造方法を提供する。
【００４２】
上記多孔質基材は、多孔質ポリマー膜であってもよく、多孔質ポリマー膜とセラミックス膜との複合膜であってもよい。上記多孔質ポリマー膜は、好ましくは多孔質ポリオレフィン膜であり、例えば、上記多孔質ポリマー層は、多孔質ポリエチレン層、多孔質ポリプロピレン層、及び多孔質ポリエチレンと多孔質ポリプロピレンとの複合層のうちの少なくとも１種であり、好ましくは、多孔質ポリエチレン（ＰＥ）膜、多孔質ポリプロピレン（ＰＰ）膜、及び多孔質ポリエチレンと多孔質ポリプロピレンとの複合膜のうちの１種又は２種以上である。上記多孔質ポリエチレンと多孔質ポリプロピレンとの複合膜はＰＥ／ＰＰ／ＰＥ複合膜であってよい。上記セラミック膜中のセラミックは、Ａｌ２Ｏ３、ＳｉＯ２、ＳｎＯ２、ＺｒＯ２、ＴｉＯ２、ＳｉＣ、Ｓｉ３Ｎ４、ＣａＯ、ＭｇＯ、ＺｎＯ、ＢａＴｉＯ３、ＬｉＡｌＯ２及びＢａＳＯ４から選択される少なくとも１種を焼結することにより形成されるセラミック粒子であってよく、好ましくは、Ａｌ２Ｏ３、ＳｉＯ２、ＳｎＯ２、ＺｒＯ２、ＴｉＯ２、ＳｉＣ、Ｓｉ３Ｎ４、ＣａＯ、ＭｇＯ、ＺｎＯ、ＢａＴｉＯ３、ＬｉＡｌＯ２及びＢａＳＯ４から選択される１種又は２種以上を焼結することにより形成されるセラミック粒子である。上記複合膜において、上記多孔質ポリマー膜の厚さは１〜５０μｍ、例えば１μｍ、２μｍ、３μｍ、４μｍ、５μｍ、６μｍ、７μｍ、８μｍ、９μｍ、１０μｍ、１１μｍ、１２μｍ、１３μｍ、１４μｍ、１５μｍ、１６μｍ、１７μｍ、１８μｍ、１９μｍ、２０μｍ、２１μｍ、２２μｍ、２３μｍ、２４μｍ、２５μｍ、２６μｍ、２７μｍ、２８μｍ、２９μｍ、３０μｍ、３１μｍ、３２μｍ、３３μｍ、３４μｍ、３５μｍ、３６μｍ、３７μｍ、３８μｍ、３９μｍ、４０μｍ、４１μｍ、４２μｍ、４３μｍ、４４μｍ、４５μｍ、４６μｍ、４７μｍ、４８μｍ、４９μｍ、５０μｍであってよく、好ましくは５〜２０μｍ、より好ましくは８〜１５μｍである。上記セラミック膜の厚さは１〜５μｍであってよく、好ましくは１．５〜３μｍである。
【００４３】
ステップ（１）において、上記親水性ブロックスラリーは、分散媒と、上記分散媒中に分散された親水性無機粒子及びバインダーとを含有する。
【００４４】
上記親水性無機粒子の粒径は１ｎｍ〜１０μｍであってよく、好ましくは１ｎｍ〜５μｍ、より好ましくは１ｎｍ〜２μｍである。最終的に製造されたポリマーセパレータの通気性及びイオン伝導度、並びに該ポリマーセパレータを用いたリチウムイオン電池の性能のさらなる向上の観点から、上記親水性無機粒子の粒径は、より好ましくは１ｎｍ〜２μｍ、さらに好ましくは１０ｎｍ〜１μｍ、さらにより好ましくは２０ｎｍ〜８００ｎｍ、特に好ましくは５０ｎｍ〜３５０ｎｍである。
【００４５】
上記親水性無機粒子の比表面積は、１０〜６００ｍ２／ｇであってよい。最終的に製造されたポリマーセパレータの通気性及びイオン伝導度、並びに該ポリマーセパレータを用いたリチウムイオン電池の性能のさらなる向上の観点から、上記親水性無機粒子の比表面積は、好ましくは１００〜５００ｍ２／ｇ、より好ましくは１５０〜４００ｍ２／ｇ、さらに好ましくは２００〜４００ｍ２／ｇ、さらにより好ましくは２５０〜３９０ｍ２／ｇ、特に好ましくは３００〜３８０ｍ２／ｇである。
【００４６】
上記親水性無機粒子は、親水性Ａｌ２Ｏ３、親水性ＳｉＯ２、親水性ＳｎＯ２、親水性ＺｒＯ２、親水性ＴｉＯ２、親水性ＳｉＣ、親水性Ｓｉ３Ｎ４、親水性ＣａＯ、親水性ＭｇＯ、親水性ＺｎＯ、親水性ＢａＴｉＯ３、親水性ＬｉＡｌＯ２及び親水性ＢａＳＯ４のうちの少なくとも１種であり、例えば、上記親水性無機粒子の具体的な例は、親水性Ａｌ２Ｏ３、親水性ＳｉＯ２、親水性ＳｎＯ２、親水性ＺｒＯ２、親水性ＴｉＯ２、親水性ＳｉＣ、親水性Ｓｉ３Ｎ４、親水性ＣａＯ、親水性ＭｇＯ、親水性ＺｎＯ、親水性ＢａＴｉＯ３、親水性ＬｉＡｌＯ２及び親水性ＢａＳＯ４のうちの１種又は２種以上を含むが、これらに限定されない。好ましくは、上記親水性無機粒子は、親水性Ａｌ２Ｏ３及び／又は親水性ＳｉＯ２である。より好ましくは、上記親水性無機粒子は、気相法によって得られる親水性ＳｉＯ２、沈殿法によって得られる親水性ＳｉＯ２及び気相法によって得られる親水性Ａｌ２Ｏ３のうちの少なくとも１種であり、例えば、上記親水性無機粒子は、気相法によって得られる親水性ＳｉＯ２、沈殿法によって得られる親水性ＳｉＯ２及び気相法によって得られる親水性Ａｌ２Ｏ３のうちの１種又は２種以上である。
【００４７】
上記親水性ブロックスラリーにおいて、上記バインダーは、アクリレート系ポリマー、スチレン−アクリレートコポリマー、ポリフッ化ビニリデン、フッ化ビニリデン−ヘキサフルオロプロピレンコポリマー、アクリロニトリル−アクリレートコポリマー、塩化ビニル−アクリレートコポリマー及びブタジエン−スチレンコポリマーのうちの少なくとも１種であり、好ましくは、アクリレート系ポリマー、スチレン−アクリレートコポリマー、ポリフッ化ビニリデン、フッ化ビニリデン−ヘキサフルオロプロピレンコポリマー、アクリロニトリル−アクリレートコポリマー、塩化ビニル−アクリレートコポリマー及びブタジエン−スチレンコポリマーのうちの１種又は２種以上である。
【００４８】
上記親水性ブロックスラリーにおいて、分散媒は、親水性無機粒子及びバインダーが均一で安定したスラリーになるように、親水性無機粒子及びバインダーの種類に応じて選択することができる。上記分散媒の具体的な例は、水、エタノール、イソプロパノール、シクロヘキサン、テトラヒドロフラン、ジクロロメタン及びクロロホルムのうちの少なくとも１種を含み得るが、これらに限定されず、好ましくは、水、エタノール、イソプロパノール、シクロヘキサン、テトラヒドロフラン、ジクロロメタン及びクロロホルムのうちの１種又は２種を含むが、これらに限定されない。
【００４９】
上記親水性ブロックスラリーにおいて、親水性無機粒子の含有量は、５０〜９５重量％、例えば５０重量％、５２重量％、５５重量％、５７重量％、６０重量％、６２重量％、６５重量％、６７重量％、７０重量％、７２重量％、７５重量％、７７重量％、８０重量％、８２重量％、８５重量％、８７重量％、９０重量％、９２重量％、９５重量％であってよく、好ましくは７０〜９５重量％、より好ましくは８０〜９５重量％、さらに好ましくは８５〜９５重量％である。バインダーの使用量は、親水性無機粒子を接着固定できるように、親水性無機粒子の使用量に応じて選択することができる。一般的には、上記親水性ブロックスラリーにおいて、上記バインダーの含有量は、親水性無機粒子１００重量部に対して、１〜３０重量部、例えば１重量部、２重量部、５重量部、７重量部、１０重量部、１２重量部、１５重量部、１７重量部、２０重量部、２２重量部、２５重量部、２７重量部、３０重量部であってよく、好ましくは２〜２５重量部、より好ましくは５〜２０重量部である。
【００５０】
上記親水性ブロックスラリーは、親水性ブロックスラリーの安定性をさらに向上させるように、分散剤を含有してもよい。上記分散剤は、一般的に、無機粒子の液体媒体への分散性を促進できる物質であってよく、その具体的な例は、ポリビニルアルコール（ＰＶＡ）及び／又はポリアクリル酸ナトリウム（ＰＡＡＮａ）を含むが、これらに限定されない。上記分散剤の使用量は、一般的な選択であってよい。一般的には、親水性無機粒子１００重量部に対して、上記分散剤の使用量は、０．１〜１０重量部、例えば０．１重量部、０．２重量部、０．３重量部、０．５重量部、０．７重量部、１．０重量部、１．２重量部、１．５重量部、１．７重量部、２．０重量部、２．２重量部、２．５重量部、２．７重量部、３．０重量部、３．２重量部、３．５重量部、３．７重量部、４．０重量部、４．２重量部、４．５重量部、４．７重量部、５．０重量部、５．２重量部、５．５重量部、５．７重量部、６．０重量部、６．２重量部、６．５重量部、６．７重量部、７．０重量部、７．２重量部、７．５重量部、７．７重量部、８．０重量部、８．２重量部、８．５重量部、８．７重量部、９．０重量部、９．２重量部、９．５重量部、９．７重量部、１０．０重量部であってよく、好ましくは０．２〜５重量部、より好ましくは０．３〜２重量部である。
【００５１】
上記親水性ブロックスラリーは、親水性ブロックスラリーのコーティング性をさらに向上させるように、増粘剤を含有してもよい。上記増粘剤は、セルロース型増粘剤及び／又はポリアクリレート系アルカリ膨潤型増粘剤（例えば、ＢＡＳＦ  ＬａｔｅｋｏｌｌＤ増粘剤）であってよい。親水性無機粒子１００重量部に対して、上記増粘剤の使用量は０．１〜１０重量部、例えば０．１重量部、０．２重量部、０．３重量部、０．５重量部、０．６重量部、０．７重量部、０．８重量部、１．０重量部、１．２重量部、１．５重量部、１．７重量部、２．０重量部、２．２重量部、２．５重量部、２．７重量部、３．０重量部、３．２重量部、３．５重量部、３．７重量部、４．０重量部、４．２重量部、４．５重量部、４．７重量部、５．０重量部、５．２重量部、５．５重量部、５．７重量部、６．０重量部、６．２重量部、６．５重量部、６．７重量部、７．０重量部、７．２重量部、７．５重量部、７．７重量部、８．０重量部、８．２重量部、８．５重量部、８．７重量部、９．０重量部、９．２重量部、９．５重量部、９．７重量部、１０．０重量部であってよく、好ましくは０．５〜５重量部、より好ましくは０．８〜２重量部である。
【００５２】
好ましくは、上記親水性ブロックスラリーのｐＨ値をアルカリ性に調整し、好ましくは８〜１０、例えば８、８．２、８．５、８．７、９．０、９．２、９．５、９．７、１０．０である。
【００５３】
上記親水性ブロックスラリーの固形分は、好ましくは２〜３０重量％、例えば２重量％、３重量％、４重量％、５重量％、７重量％、１０重量％、１２重量％、１５重量％、１７重量％、２０重量％、２２重量％、２５重量％、２７重量％、３０重量％であり、より好ましくは５〜２５重量％である。
【００５４】
上記親水性ブロックスラリーの上記多孔質基材表面へのコーティング量は、所望の親水性ブロック層の厚さに応じて選択することができる。一般的には、上記親水性ブロックスラリーは、上記親水性ブロック層の厚さが０．１〜３μｍ、例えば０．１μｍ、０．２μｍ、０．３μｍ、０．４μｍ、０．５μｍ、０．６μｍ、０．７μｍ、０．８μｍ、０．９μｍ、１μｍ、１．１μｍ、１．２μｍ、１．３μｍ、１．４μｍ、１．５μｍ、１．６μｍ、１．７μｍ、１．８μｍ、１．９μｍ、２μｍ、２．１μｍ、２．２μｍ、２．３μｍ、２．４μｍ、２．５μｍ、２．６μｍ、２．７μｍ、２．８μｍ、２．９μｍ、又は３μｍになるようにコーティングされる。好ましくは、上記親水性ブロックスラリーは、上記親水性ブロック層の厚さが０．１〜１μｍ、より好ましくは０．３〜０．８μｍになるようにコーティングされる。
【００５５】
ステップ（１）において、親水性ブロックコーティング層を乾燥させて親水性ブロック層を形成した後に極性ポリマーバインダー溶液をコーティングしてもよく、親水性ブロックコーティング層を乾燥させずにそのまま親水性ブロックコーティング層の表面に極性ポリマーバインダー溶液をコーティングしてもよい。好ましくは、親水性ブロックコーティング層を乾燥させて親水性ブロック層を形成した後に極性ポリマーバインダー溶液をコーティングすることにより、最終的に製造されたポリマーセパレータの通気性及びイオン伝導度をさらに向上させ、かつ該ポリマーセパレータを用いたリチウムイオン電池の性能をさらに向上させることができる。
【００５６】
ステップ（１）において、上記乾燥の温度は１０〜１２０℃であってよい。好ましくは、上記乾燥の温度は１００℃以下である。より好ましくは、上記乾燥の温度は８０℃以下、例えば１０〜８０℃であり、具体的には、１０℃、１５℃、２０℃、２５℃、３０℃、３５℃、４０℃、４５℃、５０℃、５５℃、６０℃、６５℃、７０℃、７５℃、又は８０℃であってよい。好ましくは、上記乾燥の温度は４０〜６０℃、例えば５０〜６０℃である。ステップ（１）において、上記乾燥は、常圧下で行われても減圧下で行われてもよい。好ましくは、上記乾燥は常圧下で行われる。上記乾燥は送風乾燥機中で行うことができる。ステップ（１）において、上記乾燥の持続時間は、乾燥の温度及び採用する分散剤の種類に応じて選択することができる。一般的には、ステップ（１）における上記乾燥の持続時間は０．１〜２４時間、例えば０．１時間、０．２時間、０．５時間、０．７時間、１時間、１．２時間、１．５時間、１．７時間、２．０時間、２．２時間、２．５時間、２．７時間、３．０時間、３．２時間、３．５時間、３．７時間、４．０時間、４．２時間、４．５時間、４．７時間、５．０時間、５．２時間、５．５時間、５．７時間、６．０時間、６．２時間、６．５時間、６．７時間、７．０時間、７．２時間、７．５時間、７．７時間、８．０時間、８．２時間、８．５時間、８．７時間、９．０時間、９．２時間、９．５時間、９．７時間、１０．０時間、１０．５時間、１１時間、１１．５時間、１２時間、１２．５時間、１３時間、１３．５時間、１４時間、１４．５時間、１５時間、１５．５時間、１６時間、１６．５時間、１７時間、１７．５時間、１８時間、１８．５時間、１９時間、１９．５時間、２０．０時間、２０．５時間、２１時間、２１．５時間、２２時間、２２．５時間、２３時間、２３．５時間、２４時間であってよく、好ましくは５〜１８時間、より好ましくは８〜１２時間である。
【００５７】
本開示の方法によれば、上記親水性ブロック層の水との接触角は、４０°以下、例えば１°、２°、３°、４°、５°、６°、７°、８°、９°、１０°、１１°、１２°、１３°、１４°、１５°、１６°、１７°、１８°、１９°、２０°、２１°、２２°、２３°、２４°、２５°、２６°、２７°、２８°、２９°、３０°、３１°、３２°、３３°、３４°、３５°、３６°、３７°、３８°、３９°、又は４０°であってよい。好ましくは、上記親水性ブロック層の水との接触角は２０°以下である。上記親水性ブロック層の水との接触角が２０°以下であるとき、ポリマーセパレータの性能をより顕著に向上させ、例えば、ポリマーセパレータの通気性及びイオン伝導度をより顕著に向上させることができることにより、該ポリマーセパレータを用いたリチウムイオン電池がより優れた性能を示す。より好ましくは、ステップ（１）において形成される親水性ブロック層の水との接触角は２〜１５°であり、より好ましくは５〜１０°である。
【００５８】
ステップ（２）において、上記極性ポリマーバインダー溶液は、有機溶媒と、上記有機溶媒中に溶解された極性ポリマーバインダー及び造孔剤とを含有する。
【００５９】
上記極性ポリマーバインダーは、ポリフッ化ビニリデン、フッ化ビニリデンとヘキサフルオロプロピレンとのコポリマー、及びフッ化ビニリデンとアクリレートとのコポリマーのうちの少なくとも１種であってよく、例えば、ポリフッ化ビニリデン、フッ化ビニリデンとヘキサフルオロプロピレンとのコポリマー、及びフッ化ビニリデンとアクリレートとのコポリマーのうちの１種又は２種以上であってよい。
【００６０】
上記有機溶媒は、低沸点有機溶媒（沸点が６０℃よりも低い有機溶媒）、例えばアセトンであってもよく、高沸点溶媒、例えば沸点が６０℃以上の溶媒であってもよく、さらに低沸点溶媒と高沸点溶媒との混合物であってもよい。低沸点溶媒と高沸点溶媒との混合物に対して、作業安全性のさらなる向上の観点から、好ましくは、低沸点溶媒の含有量は、爆発する安全閾値以下に制御される。
【００６１】
１つの実施形態では、上記有機溶媒は低沸点溶媒であり、好ましくはアセトンである。該実施形態によれば、好ましい条件で製造されたポリマーセパレータ及びリチウムイオン電池は、より優れた性能を示し、特に該ポリマーセパレータを用いて製造されたリチウムイオン電池は、顕著に向上した高レート放電性能及び高温性能を示す。上記好ましい条件は、以下を含む。上記親水性無機粒子の粒径は、好ましくは１ｎｍ〜２μｍ、より好ましくは１０ｎｍ〜１μｍ、さらに好ましくは２０ｎｍ〜８００ｎｍ、さらにより好ましくは５０ｎｍ〜３５０ｎｍであり、上記親水性ブロック層の水との接触角は、好ましくは２０°以下であり、ステップ（２）における上記乾燥は、６０℃以下の温度で行われる。
【００６２】
別の実施形態では、上記有機溶媒は、高沸点溶媒、例えば、沸点が６０℃以上の有機溶媒（例えば６０〜２６０℃）であり、好ましくは沸点が１２０℃以上の有機溶媒（例えば１２０〜２６０℃）、より好ましくは沸点が１４０℃以上の有機溶媒（例えば１４０〜２６０℃）である。さらに好ましくは、上記有機溶媒の沸点は１４５〜２６０℃、例えば１５０〜２３０℃である。上記有機溶媒の具体的な例は、リン酸トリエチル、Ｎ−メチルピロリドン、Ｎ，Ｎ−ジメチルアセトアミド、Ｎ，Ｎ−ジメチルホルムアミド及びジメチルスルホキシドのうちの少なくとも１種を含み得るが、これらに限定されず、より好ましくは、リン酸トリエチル、Ｎ−メチルピロリドン、Ｎ，Ｎ−ジメチルアセトアミド、Ｎ，Ｎ−ジメチルホルムアミド及びジメチルスルホキシドのうちの１種又は２種以上を含むが、これらに限定されない。該実施形態によれば、作業安全性を向上させることができる。
【００６３】
さらに別の実施形態では、上記有機溶媒は、低沸点溶媒と高沸点溶媒との混合物である。上記低沸点溶媒と上記高沸点溶媒は、それぞれ前述と同様である。該実施形態では、上記有機溶媒の全量を基準として、高沸点溶媒の含有量は０．１〜９９．９重量％であってよく、低沸点溶媒の含有量は０．１〜９９．９重量％であってよい。
【００６４】
上記造孔剤は、好ましくは有機造孔剤である。上記造孔剤の沸点は、好ましくは上記有機溶媒の沸点よりも高く、このように乾燥するとき、有機溶媒が先に揮発し、造孔剤が後に揮発することにより造孔効果を向上させる。好ましくは、上記有機造孔剤の沸点は６１〜２６１℃、例えば６１℃、６５℃、７０℃、７５℃、８０℃、８５℃、９０℃、９５℃、１００℃、１０５℃、１１０℃、１１５℃、１２０℃、１２５℃、１３０℃、１３５℃、１４０℃、１４５℃、１５０℃、１５５℃、１６０℃、１６５℃、１７０℃、１７５℃、１８０℃、１８５℃、１９０℃、１９５℃、２００℃、２０５℃、２１０℃、２１５℃、２２０℃、２２５℃、２３０℃、２３５℃、２４０℃、２４５℃、２５０℃、２５５℃、２６０℃、２６１℃である。上記造孔剤は、カーボネート系化合物及び／又はアルコールエーテル系化合物であってよく、その具体的な例は、エチレンカーボネート、プロピレンカーボネート、ジメチルカーボネート、ジエチルカーボネート、エチルメチルカーボネート、ビニレンカーボネート、ジエチレングリコールジメチルエーテル、ジプロピレングリコールモノメチルエーテル、ジプロピレングリコールモノエチルエーテル及びジプロピレングリコールジメチルエーテルのうちの少なくとも１種を含み得るが、これらに限定されず、好ましくは、エチレンカーボネート、プロピレンカーボネート、ジメチルカーボネート、ジエチルカーボネート、エチルメチルカーボネート、ビニレンカーボネート、ジエチレングリコールジメチルエーテル、ジプロピレングリコールモノメチルエーテル、ジプロピレングリコールモノエチルエーテル及びジプロピレングリコールジメチルエーテルのうちの１種又は２種以上を含むが、これらに限定されない。
【００６５】
上記極性ポリマーバインダー溶液において、上記有機溶媒と上記造孔剤との重量比は１：０．０１〜１、例えば１：０．０１、１：０．０５、１：０．１、１：０．１５、１：０．２、１：０．２５、１：０．３、１：０．３５、１：０．４、１：０．４５、１：０．５、１：０．５５、１：０．６、１：０．６５、１：０．７、１：０．７５、１：０．８、１：０．８５、１：０．９、１：０．９５、１：０．１、１：０．１５、１：０．２、１：０．２５、１：０．３、１：０．３５、１：０．４、１：０．４５、１：０．５、１：０．５５、１：０．６、１：０．６５、１：０．７、１：０．７５、１：０．８、１：０．８５、１：０．９、１：０．９５、又は１：１であってよい。好ましくは、上記極性ポリマーバインダー溶液において、上記有機溶媒と上記造孔剤との重量比は１：０．０２〜０．５である。より好ましくは、上記極性ポリマーバインダー溶液において、上記有機溶媒と上記造孔剤との重量比は１：０．０３〜０．３である。さらに好ましくは、上記極性ポリマーバインダー溶液において、上記有機溶媒と上記造孔剤との重量比は１：０．０５〜０．１である。
【００６６】
ステップ（２）において、上記極性ポリマーバインダー溶液における極性ポリマーバインダーの濃度は１〜３０重量％、例えば２重量％、３重量％、４重量％、５重量％、６重量％、７重量％、８重量％、９重量％、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、２９重量％、３０重量％であり、好ましくは２〜２５重量％である。最終的に製造されたポリマーセパレータの性能、及び該ポリマーセパレータを用いたリチウムイオン電池の性能のさらなる向上の観点から、上記極性ポリマーバインダー溶液における極性ポリマーバインダーの濃度は、より好ましくは５〜２０重量％である。さらに好ましくは、上記極性ポリマーバインダー溶液における極性ポリマーバインダーの濃度は、臨界濃度である（一般的に８〜１５重量％、好ましくは１０〜１２重量％である）。上記臨界濃度とは、極性ポリマーバインダー溶液が多孔質基材を透過する濃度であり、２５℃、１気圧かつ相対湿度がＲＨ４５％〜５５％の環境下で、極性ポリマーバインダー溶液を多孔質基材の１つの表面にコーティングし、極性ポリマーバインダー溶液が１時間内に多孔質基材を透過するか否かを観察し、多孔質基材を透過する濃度と多孔質基材を透過しない濃度との間にある濃度を臨界濃度とすることができる。上記極性ポリマーバインダーの濃度が臨界濃度であるとき、極性ポリマーバインダーが溶液中で微視的にゲル状を呈し、単分子が流動拡散しにくくなり、このように、極性ポリマー分子同士の相互作用を向上させることができ、溶媒蒸発過程で理想的な物理的架橋ネットワーク構造を形成することにより、ポリマーセパレータがより優れた通気性及びイオン伝導度を有し、該ポリマーセパレータを用いたリチウムイオン電池がより優れた性能を有する。
【００６７】
上記極性ポリマーバインダー溶液のコーティング量は、所望の極性ポリマー接着層の厚さに応じて選択することができる。上記極性ポリマーバインダー溶液は、最終的に形成される多孔質極性ポリマー接着層の厚さが０．１〜１０μｍ、例えば０．１μｍ、０．２μｍ、０．３μｍ、０．４μｍ、０．５μｍ、０．６μｍ、０．７μｍ、０．８μｍ、０．９μｍ、１．０μｍ、１．２μｍ、１．５μｍ、１．６μｍ、１．７μｍ、２．０μｍ、２．２μｍ、２．５μｍ、２．７μｍ、３．０μｍ、３．２μｍ、３．５μｍ、３．７μｍ、４．０μｍ、４．２μｍ、４．５μｍ、４．７μｍ、５．０μｍ、５．２μｍ、５．４μｍ、５．７μｍ、６．０μｍ、６．２μｍ、６．５μｍ、６．７μｍ、７．０μｍ、７．２μｍ、７．５μｍ、７．７μｍ、８．０μｍ、８．２μｍ、８．５μｍ、８．７μｍ、９．０μｍ、９．２μｍ、９．４μｍ、９．７μｍ、１０μｍになり、好ましくは０．２〜５μｍ、より好ましくは０．７〜３μｍ、さらに好ましくは０．８〜１．５μｍになるようにコーティングすることができる。
【００６８】
ステップ（３）において、上記乾燥は、１２０℃以下の温度で行うことができる。好ましくは、上記乾燥は６０℃以下で行われ、１０〜６０℃、例えば、１０℃、１５℃、２０℃、２５℃、３０℃、３５℃、４０℃、４５℃、５０℃、５５℃、又は６０℃で行われてよい。６０℃以下の温度で乾燥することにより、極性ポリマー接着層がより優れた孔構造を有し、最終的に製造されたポリマーセパレータの通気性及びイオン伝導度をさらに向上させ、かつ該ポリマーセパレータを用いたリチウムイオン電池の性能をさらに向上させることができる。より好ましくは、上記乾燥は、２０〜５５℃の温度で行われる。さらに好ましくは、上記乾燥は、３０〜４５℃の温度で行われる。上記乾燥の持続時間は、乾燥の温度に応じて選択することができる。具体的には、上記乾燥の持続時間は０．１〜３６時間であってよく、好ましくは５〜３０時間、より好ましくは１０〜２４時間、さらに好ましくは１５〜２４時間である。
【００６９】
ステップ（１）及びステップ（２）において、一般的なコーティング方法、例えばロールコート法、スプレーコート法、ディップコート法及びスクリーン印刷法のうちの１種又は２種以上の組み合わせなどを採用することができる。
【００７０】
本開示の方法によれば、製造されたポリマーセパレータにおいて、多孔質基材の片面に親水性ブロック層及び多孔質極性ポリマー接着層を形成してもよく、多孔質基材の両面に親水性ブロック層及び多孔質極性ポリマー接着層を形成してもよい。
【００７１】
本開示の方法によれば、１つの実施形態では、最終的に製造されたポリマーセパレータは、多孔質基材と、親水性ブロック層と、多孔質極性ポリマー接着層とで構成され、上記多孔質基材は、多孔質ポリマー膜であり、上記親水性ブロック層は、上記多孔質基材の表面に付着し、上記多孔質極性ポリマー接着層は、上記親水性ブロック層の表面に付着する。該実施形態によれば、多孔質基材の１つの表面に上記親水性ブロック層及び上記多孔質極性ポリマー接着層を順に設けてもよく（すなわち、ポリマーセパレータは、多孔質ポリマー膜｜親水性ブロック層｜多孔質極性ポリマー接着層という構造を有する）、多孔質基材の２つの対向する表面にそれぞれ、上記親水性ブロック層及び上記多孔質極性ポリマー接着層を順に設けてもよい（すなわち、ポリマーセパレータは、多孔質極性ポリマー接着層｜親水性ブロック層｜多孔質ポリマー膜｜親水性ブロック層｜多孔質極性ポリマー接着層という構造を有する）。
【００７２】
本開示の方法によれば、別の実施形態では、最終的に製造されたポリマーセパレータは、多孔質基材と、親水性ブロック層と、多孔質極性ポリマー接着層とで構成され、上記多孔質基材は、多孔質ポリマー膜とセラミック膜との複合膜である。該実施形態によれば、一例において、上記セラミック膜は上記多孔質ポリマー膜の表面に付着し、上記親水性ブロック層は上記セラミック膜の表面に付着し、上記多孔質極性ポリマー接着層は上記親水性ブロック層の表面に付着する（すなわち、ポリマーセパレータは、多孔質ポリマー膜｜セラミック膜｜親水性ブロック層｜多孔質極性ポリマー接着層という構造を有する）。別の例において、上記多孔質ポリマー膜は上記セラミック層の表面に付着し、上記親水性ブロック層は上記多孔質ポリマー膜の表面に付着し、上記多孔質極性ポリマー接着層は上記親水性ブロック層の表面に付着する（すなわち、ポリマーセパレータは、セラミック膜｜多孔質ポリマー膜｜親水性ブロック層｜多孔質極性ポリマー接着層という構造を有する）。さらに別の例において、セラミック膜は多孔質ポリマー膜の表面に付着し、上記セラミック膜と上記多孔質ポリマー膜の他方の表面にそれぞれ、親水性ブロック層と多孔質極性ポリマー接着層が順に付着する（すなわち、ポリマーセパレータは、多孔質極性ポリマー接着層｜親水性ブロック層｜セラミック膜｜多孔質ポリマー膜｜親水性ブロック層｜多孔質極性ポリマー接着層という構造を有する）。
【００７３】
本開示の第３の態様によれば、本開示は、本開示の第２の態様に係る方法で製造されたポリマーセパレータを提供する。
【００７４】
本開示の第２の態様に係る方法で製造されたポリマーセパレータは、総厚が一般的な選択であってよく、一般的に５〜５０μｍ、例えば５μｍ、８μｍ、９μｍ、１０μｍ、１１μｍ、１２μｍ、１３μｍ、１５μｍ、１８μｍ、２０μｍ、２３μｍ、２５μｍ、２８μｍ、３０μｍ、３２μｍ、３５μｍ、３８μｍ、４０μｍ、４２μｍ、４４μｍ、４６μｍ、４８μｍ、５０μｍであってよく、好ましくは８〜３０μｍ、より好ましくは１０〜２０μｍである。
【００７５】
本開示の第２の態様に係る方法で製造されたポリマーセパレータは、高い通気性を有する。一般的には、本開示の第２の態様に係る方法で製造されたポリマーセパレータは、Ｇｕｒｌｅｙ値が１００〜９００Ｓｅｃ／１００ｍＬ、例えば１００Ｓｅｃ／１００ｍＬ、１２０Ｓｅｃ／１００ｍＬ、１５０Ｓｅｃ／１００ｍＬ、１７０Ｓｅｃ／１００ｍＬ、１９０Ｓｅｃ／１００ｍＬ、２００Ｓｅｃ／１００ｍＬ、２２０Ｓｅｃ／１００ｍＬ、２５０Ｓｅｃ／１００ｍＬ、２７０Ｓｅｃ／１００ｍＬ、２９０Ｓｅｃ／１００ｍＬ、３００Ｓｅｃ／１００ｍＬ、３２５Ｓｅｃ／１００ｍＬ、３５０Ｓｅｃ／１００ｍＬ、３７０Ｓｅｃ／１００ｍＬ、３９０Ｓｅｃ／１００ｍＬ、４００Ｓｅｃ／１００ｍＬ、４２５Ｓｅｃ／１００ｍＬ、４５０Ｓｅｃ／１００ｍＬ、４８０Ｓｅｃ／１００ｍＬ、５００Ｓｅｃ／１００ｍＬ、５２０Ｓｅｃ／１００ｍＬ、５５０Ｓｅｃ／１００ｍＬ、５７５Ｓｅｃ／１００ｍＬ、６００Ｓｅｃ／１００ｍＬ、６２５Ｓｅｃ／１００ｍＬ、６５０Ｓｅｃ／１００ｍＬ、６７５Ｓｅｃ／１００ｍＬ、６９０Ｓｅｃ／１００ｍＬ、７００Ｓｅｃ／１００ｍＬ、７２０Ｓｅｃ／１００ｍＬ、７４０Ｓｅｃ／１００ｍＬ、７７０Ｓｅｃ／１００ｍＬ、７９０Ｓｅｃ／１００ｍＬ、８００Ｓｅｃ／１００ｍＬ、８２５Ｓｅｃ／１００ｍＬ、８５０Ｓｅｃ／１００ｍＬ、８７５Ｓｅｃ／１００ｍＬ、９００Ｓｅｃ／１００ｍＬであり、好ましくは１２０〜６００Ｓｅｃ／１００ｍＬ、より好ましくは１２０〜５００Ｓｅｃ／１００ｍＬである。さらに好ましくは、本開示の第２の態様に係る方法で製造されたポリマーセパレータのＧｕｒｌｅｙ値は１５０〜３５０Ｓｅｃ／１００ｍＬ、例えば２００〜３００Ｓｅｃ／１００ｍＬである。
【００７６】
従来のポリマーセパレータにおける、セパレータの熱安定性及び電解液吸着能力を向上させるためのセラミック層に比べて、本開示の第２の態様に係る方法で製造されたポリマーセパレータにおける親水性ブロック層は、親水性がより高く、製造過程において極性ポリマーが多孔質基材に入ることを効果的に阻止することができる。従来のポリマーセパレータと比べて、本開示の第２の態様に係る方法で製造されたポリマーセパレータは、多孔質極性ポリマー接着層における細孔の孔径がより大きく（従来のポリマーセパレータにおける多孔質極性ポリマー接着層の孔径は、一般的に０．５〜１μｍであり、本開示に係るポリマーセパレータにおける多孔質極性ポリマー接着層の孔径は３μｍ以上であってよく、一般的に３〜１０μｍである）、多孔質極性ポリマー接着層は、多層のスクリーン交絡構造であり、上記親水性ブロック層の一部の表面は、上記多層のスクリーン交絡構造を介して露出して見られ、しかしながら、従来のポリマーセパレータにおける多孔質極性ポリマー接着層は、より緻密であり、ハニカム状を呈する。
【００７７】
本開示の第２の態様に係る方法で製造されたポリマーセパレータの多孔質極性ポリマー接着層において、孔壁はノジュール構造を有してよく、すなわち、多孔質極性ポリマー接着層において、孔間の孔壁にノジュール構造を有してよい。上記ノジュール構造におけるノジュールは、孔壁に隆起してもよく（すなわち、孔壁面に対して突出する）、孔壁に隆起しなくてもよい（すなわち、孔壁面に対して突出しない）。
【００７８】
本開示の第４の態様によれば、本開示は、本開示の第１の態様又は第３の態様に係るポリマーセパレータのリチウムイオン電池における応用を提供する。
【００７９】
本開示の第５の態様によれば、本開示は、正極と、負極と、本開示の第１の態様又は第３の態様に係るポリマーセパレータとを含む、リチウムイオン電池を提供する。
【００８０】
上記正極は、リチウムイオン電池に用いられる正極材料、導電剤及びバインダーで調製されたスラリーを、アルミニウム箔にコーティングして製造されたものである。使用される正極材料は、リチウムイオン電池に使用可能な任意の正極材料、例えば酸化コバルトリチウム（ＬｉＣｏＯ２）、酸化ニッケルリチウム（ＬｉＮｉＯ２）、酸化マンガンリチウム（ＬｉＭｎ２Ｏ４）及びリン酸鉄リチウム（ＬｉＦｅＰＯ４）のうちの１種又は２種以上を含む。上記負極は、リチウムイオン電池に用いられる負極材料、導電剤及びバインダーで調製されたスラリーを、銅箔にコーティングして製造されたものである。使用される負極材料は、リチウムイオン電池に使用可能な任意の負極材料、例えば黒鉛、ソフトカーボン、ハードカーボンのうちの１種又は２種以上を含む。
【００８１】
本開示に係るリチウムイオン電池は、電解液を含有しても含有しなくてもよい。上記電解液は、当業者に公知であり、リチウム塩及び有機溶媒を含有する。上記リチウム塩は、解離可能なリチウム塩であってよく、例えば、六フッ化リン酸リチウム（ＬｉＰＦ６）、過塩素酸リチウム（ＬｉＣｌＯ４）及び四フッ化ホウ酸リチウム（ＬｉＢＦ４）から選択される１種又は２種以上であってよい。上記有機溶媒は、エチレンカーボネート（ＥＣ）、プロピレンカーボネート（ＰＣ）、ジメチルカーボネート（ＤＭＣ）、エチルメチルカーボネート（ＥＭＣ）、ジエチルカーボネート（ＤＥＣ）及びビニレンカーボネート（ＶＣ）から選択される１種又は２種以上であってよい。好ましくは、上記電解液において、リチウム塩の濃度は０．８〜１．５ｍｏｌ／Ｌである。
【００８２】
本開示の第６の態様によれば、本開示は、
本開示の第２の態様に係る方法でポリマーセパレータを製造するステップＳ１と、
前記ポリマーセパレータを正極と負極との間に設けて、電池のセルを形成した後に封止するステップＳ２とを含む、リチウムイオン電池の製造方法を提供する。
【００８３】
ステップＳ２は、リチウムイオン電池の製造の技術分野における一般的な方法を採用して行うことができ、本開示には特に限定されない。ステップＳ２において、電池のセルに電解液を充填してもよく、電解液を充填せずにそのまま封止してもよい。
【００８４】
以下、実施例を参照して本開示を詳細に説明するが、本開示の範囲はそのように限定されるものではない。
【００８５】
以下の実施例及び比較例は、以下の試験方法に関する：
（１）面密度は、重量法で測定され、
（２）親水性ブロック層の水との接触角は、ＧＢ／Ｔ３０６９３−２０１４におけるプラスチック膜の水との接触角の測定に規定される方法で測定され、
（３）粒径は、レーザー粒度計で測定され、体積平均粒径であり、
（４）比表面積は、ＧＢ／Ｔ１９５８７−２００４におけるガス吸着ＢＥＴ法による固形物の比表面積の測定に規定される方法で測定される。
【００８６】
以下、実施例により本開示をさらに説明するが、本開示の内容はそのように限定されるものではない。
【００８７】
実施例１−１〜１−４は、本開示に係る親水性ブロック層を製造する。
（実施例１−１）
【００８８】
気相法で製造された親水性シリカ（比表面積３８０ｍ２／ｇ、粒径８０ｎｍ、アラジンから購入）、アクリレート系接着剤（Ｐ１００５、上海愛高化工有限公司から購入）、分散剤（ＰＶＡ、アラジン社から購入）、分散剤（ＰＡＡＮａ、日本昭和電工株式会社から購入）、及び増粘剤としてのカルボキシメチルセルロース（ＣＭＣ、日本ダイセル社から購入）を、スラリーの固形分９２：８：０．４：０．４：１．２（重量比）で水に分散し、固形分を８重量％に制御し、スラリーのｐＨ値を８に調節し、均一に撹拌して、親水性ブロックスラリーを形成した。親水性ブロックスラリーをグラビアロールコート法で、片面セラミックセパレータ（９μｍＰＥ＋２μｍセラミック層であり、セラミック層中のセラミック粒子がミクロンオーダーの酸化アルミニウムセラミック粒子であり、山東国磁から購入され、以下も同様である）の両側にコーティングし、６０℃で１２時間乾燥させて、親水性ブロック層を有するセパレータを得て、親水性ブロック層の厚さは０．５μｍであり、親水性ブロック層の水との接触角は５°である。図１Ａ及び図１Ｂは該親水性ブロック層のＳＥＭトポグラフィー像を示す。
（実施例１−２）
【００８９】
沈殿法で製造された親水性シリカ（比表面積３７０ｍ２／ｇ、粒径１５０ｎｍ、アラジン社から購入）、アクリレート系接着剤（Ｐ１００５、上海愛高化工有限公司から購入）、分散剤（ＰＶＡ）、分散剤（ＰＡＡＮａ）、及び増粘剤ＬａｔｅｋｏｌｌＤ（ＢＡＳＦ社から購入）を、固形分９０：１０：０．４：０．４：１．２（重量比）で水に分散し、スラリーの固形分を８重量％に制御し、スラリーのｐＨ値を１０に調節し、均一に撹拌して、親水性ブロックスラリーを形成した。親水性ブロックスラリーをグラビアロールコート法で、片面セラミックセパレータの両側にコーティングし、６０℃で１０時間乾燥させて、親水性ブロック層を有するセパレータを得て、親水性ブロック層の厚さは０．７μｍであり、親水性ブロック層の水との接触角は８°である。
（実施例１−３）
【００９０】
気相法で製造された親水性酸化アルミニウム（比表面積３５０ｍ２／ｇ、粒径２００ｎｍ、アラジン社から購入）、アクリレート系接着剤（Ｐ２０１０、上海愛高化工有限公司から購入）、分散剤（ＰＶＡ）、分散剤（ＰＡＡＮａ）、及び増粘剤ＬａｔｅｋｏｌｌＤ（ＢＡＳＦ社から購入）を、固形分８５：１５：０．２：０．３：１（重量比）で水に分散し、スラリーの固形分を２０重量％に制御し、スラリーのｐＨ値を１０に調節し、均一に撹拌して、親水性ブロックスラリーを形成した。親水性ブロックスラリーをスプレーコート法で、片面セラミックセパレータの両側にコーティングし、５０℃で８時間乾燥させて、親水性ブロック層を有するセパレータを得て、親水性ブロック層の厚さは０．６μｍであり、親水性ブロック層の水との接触角は１０°である。
（実施例１−４）
【００９１】
気相法で製造された親水性酸化アルミニウム（比表面積３２０ｍ２／ｇ、粒径３２０ｎｍ、アラジン社から購入）、アクリレート系接着剤（Ｐ２０１０、上海愛高化工有限公司から購入）、分散剤（ＰＶＡ）、分散剤（ＰＡＡＮａ）、及び増粘剤ＬａｔｅｋｏｌｌＤ（ＢＡＳＦ社から購入）を、固形分９５：５：０．４：０．４：１．２（重量比）で水に分散し、スラリーの固形分を１７重量％に制御し、スラリーのｐＨを９に調節し、均一に撹拌して、親水性ブロックスラリーを形成した。親水性ブロックスラリーをグラビアロールコート法で、片面セラミックセパレータの両側にコーティングし、５０℃で１２時間乾燥させて、親水性ブロック層を有するセパレータを得て、親水性ブロック層の厚さは０．８μｍであり、親水性ブロック層の水との接触角は８°である。
【００９２】
以下の実施例は、本開示に係るポリマーセパレータ及びリチウムイオン電池を製造する。
（実施例２−１Ａ）
【００９３】
（１）Ｐ（ＶｄＦ−ＨＦＰ）粉末（Ｋｙｎａｒ  ｐｏｗｅｒｆｌｅｘ  ＬＢＧ粉末であり、アルケマ社から購入され、以下も同様である）を、重量比１：０．０５のＮ，Ｎ−ジメチルホルムアミドとプロピレンカーボネートとの混合液に溶解し、Ｐ（ＶｄＦ−ＨＦＰ）の濃度を臨界濃度（１０重量％）に制御し、均一に撹拌して極性ポリマーバインダー溶液を得た。
【００９４】
極性ポリマーバインダー溶液をグラビアロールコート法で、実施例１−１で製造された、親水性ブロック層を有するセパレータの両側の親水性ブロック層の表面にコーティングし、３５℃で２０時間送風乾燥させ、多孔質極性ポリマー接着層を形成して、本開示に係るポリマーセパレータを得た。
【００９５】
（２）ＬｉＣｏＯ２、ＰＶＤＦバインダー及びカーボンブラックを、質量比１００：０．８：０．５でスラリーに調製してアルミニウム箔にコーティングし、乾燥させて厚さ０．１１４ｍｍのＬｉＣｏＯ２正極を製造した。
【００９６】
スチレンブタジエンゴム（ＳＢＲ）とカルボキシメチルセルロース（ＣＭＣ）とを水に分散し、人造黒鉛及び導電剤との質量比２．５：１．５：９０：６で室温（２５℃）で３．５時間高速撹拌し、撹拌後の材料を銅箔にコーティングし、乾燥させて厚さ０．１３５ｍｍの黒鉛製負極を製造した。
【００９７】
（３）乾燥室内に、ＬｉＣｏＯ２正極、黒鉛製負極、及びステップ（２）で製造されたポリマーセパレータを巻回するように、ＣＳＬ４５４１８７型ＬｉＣｏＯ２／黒鉛ポーチリチウムイオン電池のセルを製造し、電解液を充填した後にパッケージングしてリチウムイオン電池を得て、元のセラミック面は正極に向かい、電解液中の電解質は六フッ化リン酸リチウムであり、その濃度は１ｍｏｌ／Ｌであり、有機溶媒はＥＣ、ＥＭＣ及びＤＥＣを重量比１：１：１で混合して得られた混合液である。
（実施例２−１Ｂ）
【００９８】
実施例２−１Ｂは、実施例２−１Ａと同様の方法でリチウムイオン電池を製造したが、ステップ（１）において、極性ポリマーバインダー溶液をディップコート法で、実施例１−３で製造された、親水性ブロック層を有するセパレータの両側の親水性ブロック層の表面にコーティングし、親水性ブロック層を有するセパレータが極性ポリマーバインダー溶液に３０秒浸漬されたという点で異なる。
（実施例２−２Ａ）
【００９９】
実施例２−２Ａは、実施例２−１Ａと同様の方法でリチウムイオン電池を製造したが、以下の方法でポリマーセパレータを製造したという点で異なる。Ｐ（ＶｄＦ−ＨＦＰ）粉末を、重量比１：０．０６のＮ−メチルピロリドンとプロピレンカーボネートとの混合液に溶解し、Ｐ（ＶｄＦ−ＨＦＰ）の濃度を臨界濃度（１２重量％）に制御し、均一に撹拌して極性ポリマーバインダー溶液を得た。極性ポリマーバインダー溶液をグラビアロールコート法で、それぞれ実施例１−２で製造された、親水性ブロック層を有するセパレータの両側の親水性ブロック層の表面にコーティングし、３０℃で２４時間送風乾燥させ、多孔質極性ポリマー接着層を形成して、本開示に係るポリマーセパレータを得た。
（実施例２−２Ｂ）
【０１００】
実施例２−２Ｂは、実施例２−２Ａと同様の方法でリチウムイオン電池を製造したが、ステップ（１）において、極性ポリマーバインダー溶液をディップコート法で、実施例１−４で製造された、親水性ブロック層を有するセパレータの両側の親水性ブロック層の表面にコーティングし、親水性ブロック層を有するセパレータが極性ポリマーバインダー溶液に３０秒浸漬されたという点で異なる。
（実施例２−３Ａ）
【０１０１】
実施例２−３Ａは、実施例２−１Ａと同様の方法でリチウムイオン電池を製造したが、以下の方法でポリマーセパレータを製造したという点で異なる。Ｐ（ＶｄＦ−ＨＦＰ）粉末を、重量比１：０．１のリン酸トリエチルとプロピレンカーボネートとの混合液に溶解し、Ｐ（ＶｄＦ−ＨＦＰ）の濃度を臨界濃度（１２重量％）に制御し、均一に撹拌して極性ポリマーバインダー溶液を得た。極性ポリマーバインダー溶液をグラビアロールコート法で、実施例１−２で製造された、親水性ブロック層を有するセパレータの両側の親水性ブロック層の表面にコーティングし、４０℃で１８時間送風乾燥させ、多孔質極性ポリマー接着層を形成して、本開示に係るポリマーセパレータを得た。
（実施例２−３Ｂ）
【０１０２】
実施例２−３Ｂは、実施例２−３Ａと同様の方法でリチウムイオン電池を製造したが、ステップ（１）において、極性ポリマーバインダー溶液をディップコート法で、実施例１−３で製造された、親水性ブロック層を有するセパレータの両側の親水性ブロック層の表面にコーティングし、親水性ブロック層を有するセパレータが極性ポリマーバインダー溶液に３０秒浸漬されたという点で異なる。
（実施例２−４Ａ）
【０１０３】
実施例２−４Ａは、実施例２−１Ａと同様の方法でリチウムイオン電池を製造したが、以下の方法でポリマーセパレータを製造したという点で異なる。Ｐ（ＶｄＦ−ＨＦＰ）粉末を、重量比１：０．０６のＮ，Ｎ−ジメチルホルムアミドと造孔剤としてのジプロピレングリコールジメチルエーテルとの混合液に溶解し、Ｐ（ＶｄＦ−ＨＦＰ）の濃度を臨界濃度（１０重量％）に制御し、均一に撹拌して極性ポリマーバインダー溶液を得た。
極性ポリマーバインダー溶液をグラビアロールコート法で、実施例１−１で製造された、親水性ブロック層を有するセパレータの両側の親水性ブロック層の表面にコーティングし、４５℃で１５時間送風乾燥させ、多孔質極性ポリマー接着層を形成して、本開示に係るポリマーセパレータを得た。
（実施例２−４Ｂ）
【０１０４】
実施例２−４Ｂは、実施例２−４Ａと同様の方法でリチウムイオン電池を製造したが、ステップ（１）において、極性ポリマーバインダー溶液をディップコート法で、実施例１−３で製造された、親水性ブロック層を有するセパレータの両側の親水性ブロック層の表面にコーティングし、親水性ブロック層を有するセパレータが極性ポリマーバインダー溶液に３０秒浸漬されたという点で異なる。
（実施例２−５Ａ）
【０１０５】
実施例２−５Ａは、実施例２−１Ａと同様の方法でリチウムイオン電池を製造したが、以下の方法でポリマーセパレータを製造したという点で異なる。Ｐ（ＶｄＦ−ＨＦＰ）粉末を、重量比１：０．０８のＮ−メチルピロリドンとジプロピレングリコールジメチルエーテルとの混合液に溶解し、Ｐ（ＶｄＦ−ＨＦＰ）の濃度を臨界濃度（１２重量％）に制御し、均一に撹拌して極性ポリマーバインダー溶液を得た。
【０１０６】
極性ポリマーバインダー溶液をスプレーコート法で、実施例１−１で製造された、親水性ブロック層を有するセパレータの両側の親水性ブロック層の表面にコーティングし、４５℃で１５時間送風乾燥させ、多孔質極性ポリマー接着層を形成して、本開示に係るポリマーセパレータを得た。
（実施例２−５Ｂ）
【０１０７】
実施例２−５Ｂは、実施例２−５Ａと同様の方法でリチウムイオン電池を製造したが、ステップ（１）において、極性ポリマーバインダー溶液をディップコート法で、実施例１−３で製造された、親水性ブロック層を有するセパレータの両側の親水性ブロック層の表面にコーティングし、親水性ブロック層を有するセパレータが極性ポリマーバインダー溶液に３０秒浸漬されたという点で異なる。
（比較例１）
【０１０８】
実施例２−１Ａと同様の方法でポリマーセパレータ及びリチウムイオン電池を製造したが、ステップ（１）において、親水性ブロック層を有するセパレータの代わりに実施例１−１における片面セラミックセパレータ（９μｍＰＥ＋２μｍセラミック層）を採用し、すなわち極性ポリマーバインダー溶液を片面セラミックセパレータの両側面に直接コーティングし、かつＮ，Ｎ−ジメチルホルムアミドの代わりに等重量のアセトンを採用し、ポリマーセパレータを得たという点で異なる。
（比較例２）
【０１０９】
実施例２−４Ｂと同様の方法でポリマーセパレータ及びリチウムイオン電池を製造したが、ポリマーセパレータを製造するとき、親水性ブロック層を有するセパレータの代わりに実施例１−３における片面セラミックセパレータ（９μｍＰＥ＋２μｍセラミック層）を採用し、すなわち極性ポリマーバインダー溶液を片面セラミックセパレータの両側面に直接コーティングし、かつＮ，Ｎ−ジメチルホルムアミドの代わりに等重量のアセトンを採用し、ポリマーセパレータ（該ポリマーセパレータは親水性ブロック層を有さない）を得たという点で異なる。
（比較例３）
【０１１０】
実施例２−４Ｂと同様の方法でポリマーセパレータ及びリチウムイオン電池を製造したが、極性ポリマーバインダー溶液が造孔剤を含まないという点で異なる。
（実施例３）
【０１１１】
実施例２−４Ｂと同様の方法でポリマーセパレータ及びリチウムイオン電池を製造したが、ステップ（１）において、４５℃で１５時間送風乾燥させることではなく、１２０℃で８時間送風乾燥させたという点で異なる。
（実施例４）
【０１１２】
実施例２−４Ｂと同様の方法でポリマーセパレータ及びリチウムイオン電池を製造したが、極性ポリマーバインダー溶液を調製する場合、Ｐ（ＶｄＦ−ＨＦＰ）の濃度を３．５重量％（非臨界濃度）に制御したという点で異なる。
（実施例５）
【０１１３】
実施例２−４Ｂと同様の方法でポリマーセパレータ及びリチウムイオン電池を製造したが、極性ポリマーバインダー溶液を調製する場合、Ｐ（ＶｄＦ−ＨＦＰ）の濃度を２２重量％（非臨界濃度）に制御したという点で異なる。
（実施例６）
【０１１４】
実施例２−４Ｂと同様の方法でポリマーセパレータ及びリチウムイオン電池を製造したが、極性ポリマーバインダー溶液を調製する場合、Ｎ，Ｎ−ジメチルホルムアミドの代わりに等重量のアセトンを採用したという点で異なる。
（実施例７）
【０１１５】
実施例１−１と同様の方法で親水性ブロック層を有するセパレータを製造したが、ステップ（１）において、気相法によって得られる親水性シリカの代わりに石英（比表面積１０ｍ２／ｇ、粒径１０μｍ）を採用し、親水性ブロック層を有するセパレータを得て、形成された親水性ブロック層の水との接触角が４０°であるという点で異なり、実施例２−１Ａと同様の方法でポリマーセパレータ及びリチウムイオン電池を製造したが、実施例７で製造された、親水性ブロック層を有するセパレータを採用したという点で異なる。
（実施例８）
【０１１６】
実施例１−３と同様の方法で親水性ブロック層を有するセパレータを製造したが、気相法によって得られる親水性酸化アルミニウムの代わりにアルミニウムアルコキシド法によって得られる酸化アルミニウム（比表面積１３０ｍ２／ｇ、粒径５μｍ）を採用し、親水性ブロック層を有するセパレータを得て、形成された親水性ブロック層の水との接触角が３６°であるという点で異なり、実施例２−４Ｂと同様の方法でポリマーセパレータ及びリチウムイオン電池を製造したが、実施例８で製造された、親水性ブロック層を有するセパレータを採用したという点で異なる。
（実施例９）
【０１１７】
実施例２−５Ａと同様の方法でポリマーセパレータ及びリチウムイオン電池を製造したが、実施例１−１と同様の方法で親水性ブロックスラリーを片面セラミックセパレータの両側にコーティングした後、乾燥させずにそのまま実施例２−５Ａの方法で極性ポリマーバインダー溶液をスプレーコートした後、実施例２−５Ａと同様の方法で乾燥させて、ポリマーセパレータを得たという点で異なる。
（試験例）
【０１１８】
（１）ポリマーセパレータの表面トポグラフィーの観察
【０１１９】
走査型電子顕微鏡（ＳＥＭ、ＪＥＯＬ、ＪＳＭ−７６００ＦＥ）を採用して、各実施例及び比較例で製造されたポリマーセパレータのミクロトポグラフィーを観察した。
【０１２０】
図２Ａ及び図２Ｂは、実施例２−５Ａで製造されたポリマーセパレータのＳＥＭトポグラフィー像を示し、図３Ａ及び図３Ｂは、実施例２−４Ａで製造されたポリマーセパレータのＳＥＭトポグラフィー像を示し、図４Ａ及び図４Ｂは、実施例２−４Ｂで製造されたポリマーセパレータのＳＥＭトポグラフィー像を示す。図２Ａ、図２Ｂ、図３Ａ、図３Ｂ、図４Ａ及び図４Ｂから明らかなように、本開示の方法を用いて多孔性の高い多孔質極性ポリマー接着層を製造することができ、また製造された多孔質極性ポリマー接着層の孔壁にノジュールを有する。図５Ａ及び図５Ｂは、比較例２で製造されたポリマーセパレータのＳＥＭトポグラフィー像を示し、図６Ａ及び図６Ｂは、比較例３で製造されたポリマーセパレータのＳＥＭトポグラフィー像を示す。図４Ａ及び図４Ｂを図５Ａ及び図５Ｂと比較して明らかなように、本開示に係るポリマーセパレータの表面の多孔質極性ポリマー接着層における細孔の孔径がより大きく、多層のスクリーン交絡構造を呈し、上記親水性ブロック層の一部の表面は、上記多層のスクリーン交絡構造を介して露出して見られ、比較例２で製造されたポリマーセパレータにおける多孔質極性ポリマー接着層は緻密であり、ハニカム状を呈する。図４（Ａ）及び図４（Ｂ）を図６（Ａ）及び図６（Ｂ）と比較して明らかなように、本開示の方法で製造されたポリマーセパレータの多孔質極性ポリマー接着層における孔壁にノジュール構造を有し、これは、極性ポリマーバインダー溶液に造孔剤を添加することにより、極性ポリマーが析出して相分離することに起因する可能性がある。
【０１２１】
（２）ポリマーセパレータの通気性（Ｇｕｒｌｅｙ値）と見掛け気孔率試験
【０１２２】
型番がＧｕｒｌｅｙ４１１０Ｎのデンソメーターを用いて試験を行った。１００ｍＬの空気が１気圧で面積が１．０平方インチのポリマーセパレータを通過する時間を測定した。ポリマーセパレータの通気性の試験結果を表１に示す。表１の結果から明らかなように、本開示に係るポリマーセパレータは高い通気性を示す。
【０１２３】
ポリマーセパレータの見掛け気孔率は、以下の式から算出することができる：
【数１】
2021513206.tif 000003
上式中、ρＭは見掛け密度であり、
ρｆは面密度であり、
ρＰは体密度であり、
ｄはポリマーセパレータの厚さである。
【０１２４】
表１のデータから明らかなように、本開示に係るポリマーセパレータは高い見掛け気孔率を有する。
【０１２５】
（３）ポリマーセパレータの熱収縮率試験
【０１２６】
９０℃及び１２０℃の温度で、それぞれ恒温オーブンを用いてポリマーセパレータ（面積５ｍｍ×５ｍｍ）を２ｈ及び１ｈ等温熱処理して、ポリマーセパレータの耐熱性を表した。実験結果を表１に示し、表１の結果から明らかなように、本開示に係るポリマーセパレータは低い熱収縮率を有する。
【０１２７】
（４）ポリマーセパレータの引張強度試験
【０１２８】
ＧＢ／Ｔ１３０２２−１９９１に規定される方法に従って、万能試験機を用いて測定した。実験結果を表１に示し、表１の結果から明らかなように、本開示に係るポリマーセパレータは高い引張強度を有する。
【０１２９】
（５）ポリマーセパレータの突刺強度試験
【０１３０】
ＧＢ／Ｔ１００４−２００８に規定される方法に従って、万能試験機を用いて測定し、鋼針の直径は１ｍｍである。実験結果を表１に示し、表１から明らかなように、本開示に係るポリマーセパレータは高い突刺強度を有する。
【０１３１】
表１
【表１】
2021513206.tif 000004
１：ポリマーセパレータの厚さ  ２：極性ポリマーコーティング層のポリマーセパレータの両面のうちの片面での面密度
【０１３２】
（６）ポリマーセパレータのイオン導電率試験
【０１３３】
交流インピーダンス法を用いて試験を行い、具体的な操作手順は以下のとおりである。
【０１３４】
ポリマーセパレータを直径１７ｍｍの円形に切断し、乾燥させた後、３層重ね、２つのステンレス鋼（ＳＳ）電極間に置き、十分な量の電解液（電解質は六フッ化リン酸リチウムであり、その濃度が１ｍｏｌ／Ｌであり、有機溶媒はＥＣ、ＥＭＣ及びＤＥＣを重量比１：１：１で混合して得られた混合液である）を吸収し、２０１６型ボタン電池に封入し、電気化学ワークステーション（上海辰華、ＣＨＩ  ６６０Ｃ）を用いて交流インピーダンス実験を行い、交流信号の周波数範囲を０．０１Ｈｚ〜１ＭＨｚとし、正弦波電位振幅を５ｍＶとし、直線と実軸との交点をポリマーセパレータのバルクインピーダンスとし、以下の式を採用してポリマーセパレータのイオン伝導度を算出した：
σ＝Ｌ／（Ａ・Ｒ）
式中、Ｌはゲルポリマー電解質の厚さであり、
Ａはステンレス鋼板とポリマーセパレータとの接触面積であり、
Ｒはポリマー電解質のバルクインピーダンスである。
【０１３５】
バルクインピーダンスとポリマーセパレータのイオン導電率を表２に示す。
【０１３６】
表２から明らかなように、本開示に係るポリマーセパレータは優れたイオン伝導度を示す。
【０１３７】
【表２】
2021513206.tif 000005
【０１３８】
（７）ポリマーセパレータの正負極に対する粘性と剥離強度試験
【０１３９】
製造されたリチウムイオン電池（８５℃、４ｈ、１ＭＰａの熱圧着後）を満充電状態で解剖し、万能試験機を用いてその剥離強度を測定し、測定標準についてＧＢＴ２７９２−２０１４における接着テープの剥離強度試験方法を参照し、得られた正負極とセパレータを撮影した。図７Ａ及び図７Ｂと図８Ａ及び図８Ｂは、それぞれ実施例２−４Ｂで製造されたリチウムイオン電池の正極及び負極とポリマーセパレータを剥離した後のＳＥＭトポグラフィー像を示し、図９Ａ及び図１０Ａは、それぞれ実施例２−４Ｂで製造されたリチウムイオン電池の正極と負極の剥離強度試験の曲線グラフを示し、図９Ｂ及び図１０Ｂは、比較として、それぞれ比較例２で製造されたリチウムイオン電池の正極と負極の剥離強度試験の曲線グラフを示す。
【０１４０】
図７Ａ及び図７Ｂと図８Ａ及び図８Ｂから明らかなように、本開示に係るポリマーセパレータを用いて製造されたリチウムイオン電池を剥離した後、ポリマーセパレータの多孔質極性ポリマー接着層はいずれも正極材料に接着され、一部の負極材料はポリマーセパレータに接着される。
【０１４１】
図９Ａ及び図９Ｂから明らかなように、本開示に係るポリマーセパレータは、リチウムイオン電池の正極に対する粘性が非常に大きい。図１０Ａ及び図１０Ｂから明らかなように、本開示に係るポリマーセパレータは、負極に対する粘性もより高い接着強度を有する。
【０１４２】
（８）リチウムイオン電池の硬度試験
【０１４３】
試験結果を表３に示す。表３に示すように、本開示に係るリチウムイオン電池は高い硬度を有する。
【０１４４】
【表３】
2021513206.tif 000006
【０１４５】
（９）電池の常温サイクル性能試験
【０１４６】
（広州蘭奇、ＢＫ６０１６）リチウムイオン電池性能試験キャビネットを用いて、実施例及び比較例で製造された容量選別後のリチウムイオン電池に対して２５℃サイクル性能試験を行い、具体的な方法は以下のとおりである。
【０１４７】
電池をそれぞれ０．７Ｃ、０．２Ｃで４．４０Ｖまで充電カットし、１０ｍｉｎ放置し、０．７Ｃ又は０．２Ｃで３．０Ｖまで放電し、このように循環した。表４の試験結果から明らかなように、本開示に係るリチウムイオン電池は、より優れたサイクル性能を示す。
【０１４８】
【表４】
2021513206.tif 000007
【０１４９】
（１０）電池の高温サイクル性能試験
【０１５０】
（広州蘭奇、ＢＫ６０１６）リチウムイオン電池性能試験キャビネットを用いて、実施例及び比較例で得られた容量選別後のリチウムイオン電池に対して４５℃サイクル性能試験を行った。試験方法は以下のとおりである：電池を０．７Ｃで４．４０Ｖまで充電カットし、１０ｍｉｎ放置し、０．７Ｃで３．０Ｖまで放電し、このように循環した。循環結果を表５に示す。
【０１５１】
試験結果から明らかなように、本開示に係るリチウムイオン電池は、より優れた高温サイクル性能を示す。以上より、本開示に係るポリマーセパレータは、電池の高温性能を向上させることに有利である。
【０１５２】
【表５】
2021513206.tif 000008
【０１５３】
（１１）電池のレート性能試験
【０１５４】
（広州蘭奇、ＢＫ６０１６）リチウムイオン電池性能試験キャビネットを用いて、実施例及び比較例で得られた容量選別後のリチウムイオン電池に対してレート放電性能試験を行った。具体的な試験方法は以下のとおりである。
【０１５５】
電池を０．５Ｃ（１Ｃ＝２６４０ｍＡ）で４．４０Ｖまで定電流定電圧充電し、カット電流を０．０２Ｃとし、５ｍｉｎ放置し、０．２Ｃ／０．５Ｃ／１Ｃ／２Ｃ／３Ｃ／４Ｃで３．０Ｖまで放電し、放電容量を記録した。
【０１５６】
レート放電試験結果を表６に示す。試験結果から明らかなように、本開示に係るリチウムイオン電池は、良好なレート放電性能を示す。
【０１５７】
【表６】
2021513206.tif 000009
【０１５８】
（１２）電池の高温貯蔵性能試験
【０１５９】
実施例及び比較例で得られたリチウムイオン電池に対して８５℃で４ｈの貯蔵性能試験を行った。試験方法は以下のとおりである：
１）（広州蘭奇、ＢＫ６０１６）リチウムイオン電池性能試験キャビネットを用いて、電池を０．５Ｃで４．４０Ｖ、０．０２Ｃまで充電カットし、５ｍｉｎ放置し、０．２Ｃで３．０Ｖまで放電し、貯蔵前放電容量を記録し、
２）電池を０．５Ｃで４．４０Ｖ、０．０２Ｃまで充電カットし、１ｈ放置した後に貯蔵前電圧、内部抵抗、厚さを測定し、
３）電池を８５℃のオーブンに入れて４ｈ貯蔵し、
４）貯蔵直後に厚さを測定し、常温で２ｈ放置した後、冷却厚さ、貯蔵後電圧、貯蔵後内部抵抗を測定し、
５）電池を０．２Ｃで３．０Ｖまで放電し、
６）０．５Ｃで満充電し、５ｍｉｎ放置し、０．２Ｃで３．０Ｖまで放電し、回復容量を記録し、容量回復率を算出した（回復容量で貯蔵前容量を割る）。
【０１６０】
試験結果を表７に示す。表７から明らかなように、本開示に係るリチウムイオン電池は、高温貯蔵後の容量維持率と容量回復率がいずれもより良好である。以上より、本開示に係るポリマーセパレータは、電池の高温性能を向上させることに有利である。
【０１６１】
【表７】
2021513206.tif 000010
【０１６２】
実施例２−１Ａを比較例１と比較し、かつ実施例２−４Ｂを比較例２と比較して明らかなように、親水性ブロック層を設けることにより、高沸点溶媒を用いて極性ポリマー溶液を調製しても、製造されたリチウムイオン電池は、良好なレート放電性能を有し、特に高レート放電条件で顕著に向上した放電性能を示す。
【０１６３】
実施例２−４Ｂを実施例３と比較して明らかなように、極性ポリマーバインダーコーティング層を６０℃以下の温度で乾燥させることにより、製造されたポリマーセパレータの通気性及びイオン伝導度を顕著に向上させ、最終的に製造されたリチウムイオン電池の各性能を顕著に向上させることができる。実施例２−４Ｂを実施例４及び５と比較して明らかなように、極性ポリマーバインダー溶液中の極性ポリマーの濃度を臨界濃度に制御することにより、製造されたポリマーセパレータの通気性及びイオン伝導度を顕著に向上させ、最終的に製造されたリチウムイオン電池の各性能を顕著に向上させることができる。実施例２−１Ａ及び実施例２−４Ｂをそれぞれ実施例７及び８と比較して明らかなように、親水性ブロック層の水との接触角を２０°以下にすることにより、最終的に製造されたリチウムイオン電池の各性能をさらに向上させることができる。実施例２−５Ａを実施例９と比較して明らかなように、親水性ブロックコーティング層を乾燥させた後に極性ポリマーバインダー溶液をコーティングして、極性ポリマー接着層を形成することにより、製造されたポリマーセパレータの通気性及びイオン伝導度をさらに向上させ、最終的に製造されたリチウムイオン電池の各性能を向上させることができる。
【０１６４】
以上、本開示の好ましい実施形態を詳細に説明したが、本開示は、上記実施形態の具体的な内容に限定されるものではなく、本開示の技術的構想範囲内に、本開示の技術手段に対して複数の簡単な変更を行うことができ、これらの簡単な変更がいずれも本開示の保護範囲に属する。
【０１６５】
なお、上記具体的な実施形態に説明された各具体的な技術的特徴は、矛盾しない場合に、いずれの適切な方式によって組み合わせることができ、不要な重複を回避するために、本開示は、可能なあらゆる組み合わせ方式を別途に説明しない。
【０１６６】
また、本開示の様々な実施形態は、任意に組み合わせることができ、本開示の思想から逸脱しない限り、同様に本開示に開示されている内容と見なすべきである。
【０１６７】
本明細書の説明において、用語「１つの実施例」、「いくつかの実施例」、「例」、「具体的な例」、又は「いくつかの例」などを参照した説明は、該実施例又は例と組み合わせて説明された具体的な特徴、構造、材料又は特性が本開示の少なくとも１つの実施例又は例に含まれることを意味する。本明細書において、上記用語の例示的な表現は、必ずしも同じ実施例又は例を示すことではない。また、説明された具体的な特徴、構造、材料又は特性は、いずれか１つ又は複数の実施例又は例において適切に結合することができる。また、互いに矛盾しない場合、当業者は本明細書で説明された異なる実施例又は例、及び異なる実施例又は例の特徴を結合するか又は組み合わせることができる。
【０１６８】
本開示の実施例を示して説明したが、理解されるように、上記実施例が例示的なものであり、本開示を限定するものとして理解してはならず、当業者が本開示の範囲において上記実施例に対して変化、補正、切り替え及び変形を行うことができる。
【図１Ａ】
2021513206.tif 000011
【図１Ｂ】
2021513206.tif 000012
【図２Ａ】
2021513206.tif 000013
【図２Ｂ】
2021513206.tif 000014
【図３Ａ】
2021513206.tif 000015
【図３Ｂ】
2021513206.tif 000016
【図４Ａ】
2021513206.tif 000017
【図４Ｂ】
2021513206.tif 000018
【図５Ａ】
2021513206.tif 000019
【図５Ｂ】
2021513206.tif 000020
【図６Ａ】
2021513206.tif 000021
【図６Ｂ】
2021513206.tif 000022
【図７Ａ】
2021513206.tif 000023
【図７Ｂ】
2021513206.tif 000024
【図８Ａ】
2021513206.tif 000025
【図８Ｂ】
2021513206.tif 000026
【図９Ａ】
2021513206.tif 000027
【図９Ｂ】
2021513206.tif 000028
【図１０Ａ】
2021513206.tif 000029
【図１０Ｂ】
2021513206.tif 000030
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
多孔質基材と、親水性ブロック層と、多孔質極性ポリマー接着層とを含み、前記親水性ブロック層が前記多孔質基材と前記多孔質極性ポリマー接着層との間に設けられ、前記多孔質極性ポリマー接着層における孔壁がノジュール構造を有する、ポリマーセパレータ。
【請求項２】
前記親水性ブロック層の水との接触角は４０°以下である、請求項１に記載のポリマーセパレータ。
【請求項３】
前記親水性ブロック層は、バインダーと、前記バインダーによって互いに接着される親水性無機粒子とを含有し、
前記親水性無機粒子は、親水性Ａｌ２Ｏ３、親水性ＳｉＯ２、親水性ＳｎＯ２、親水性ＺｒＯ２、親水性ＴｉＯ２、親水性ＳｉＣ、親水性Ｓｉ３Ｎ４、親水性ＣａＯ、親水性ＭｇＯ、親水性ＺｎＯ、親水性ＢａＴｉＯ３、親水性ＬｉＡｌＯ２及び親水性ＢａＳＯ４のうちの少なくとも１種である、請求項１に記載のポリマーセパレータ。
【請求項４】
前記親水性無機粒子は、親水性Ａｌ２Ｏ３及び親水性ＳｉＯ２からなる群の内の一つ又は組み合わせである、請求項３に記載のポリマーセパレータ。
【請求項５】
前記親水性無機粒子は、気相法によって得られる親水性ＳｉＯ２、沈殿法によって得られる親水性ＳｉＯ２及び気相法によって得られる親水性Ａｌ２Ｏ３のうちの少なくとも１種である、請求項４に記載のポリマーセパレータ。
【請求項６】
前記親水性無機粒子の粒径は１ｎｍ〜１０μｍであるか、または、前記親水性無機粒子の比表面積は１０〜６００ｍ２／ｇである、請求項３に記載のポリマーセパレータ。
【請求項７】
前記バインダーは、アクリレート系ポリマー、スチレン−アクリレートコポリマー、ポリフッ化ビニリデン、フッ化ビニリデン−ヘキサフルオロプロピレンコポリマー、アクリロニトリル−アクリレートコポリマー、塩化ビニル−アクリレートコポリマー及びブタジエン−スチレンコポリマーのうちの少なくとも１種である、請求項３に記載のポリマーセパレータ。
【請求項８】
前記親水性無機粒子の含有量は、前記親水性ブロック層の全量を基準として、５０〜９５重量％であり、
前記親水性ブロック層の厚さは０．１〜３μｍである、請求項３に記載のポリマーセパレータ。
【請求項９】
前記多孔質極性ポリマー接着層は、ポリフッ化ビニリデン、フッ化ビニリデンとヘキサフルオロプロピレンとのコポリマー、及びフッ化ビニリデンとアクリレートとのコポリマーのうちの少なくとも１種である極性ポリマーを含有し、
前記多孔質極性ポリマー接着層の厚さは０．１〜１０μｍである、請求項１に記載のポリマーセパレータ。
【請求項１０】
前記多孔質極性ポリマー接着層の厚さは０．８〜１．５μｍである、請求項９に記載のポリマーセパレータ。
【請求項１１】
前記多孔質基材は多孔質ポリマー層を含有し、
前記多孔質ポリマー層は、多孔質ポリエチレン層、多孔質ポリプロピレン層、及び多孔質ポリエチレンと多孔質ポリプロピレンとの複合層のうちの少なくとも１種であり、
前記多孔質ポリマー層の厚さは１〜５０μｍである、請求項１に記載のポリマーセパレータ。
【請求項１２】
前記多孔質基材は、多孔質ポリマー層とセラミック層とを含み、前記セラミック層は前記多孔質ポリマー層の一表面に接して配置され、
前記親水性ブロック層は、前記多孔質ポリマー層から離れて前記セラミック層の表面に配置されるか、前記親水性ブロック層は、前記セラミック層の無い多孔質ポリマー層の表面に配置されるか、または、前記親水性ブロック層は、前記多孔質ポリマー層から離れた前記セラミック層の表面と、前記セラミック層の無い多孔質ポリマー層の表面との両方に配置されている、請求項１に記載のポリマーセパレータ。
【請求項１３】
前記多孔質基材は、多孔質ポリマー層とセラミック層とを含み、前記セラミック層は前記多孔質ポリマー層の両表面に接して配置され、
前記親水性ブロック層は、少なくとも一つの前記セラミック層の、前記多孔質ポリマー層から離れた表面に配置されている、請求項１に記載のポリマーセパレータ。
【請求項１４】
前記ポリマーセパレータの厚さは８〜３０μｍであり、
前記ポリマーセパレータのＧｕｒｌｅｙ値は１００〜９００Ｓｅｃ／１００ｍＬである、請求項１に記載のポリマーセパレータ。
【請求項１５】
前記多孔質極性ポリマー接着層は、多層のスクリーン交絡構造であり、前記親水性ブロック層の一部の表面は、前記多層のスクリーン交絡構造を介して露出して見られる、請求項１に記載のポリマーセパレータ。
【請求項１６】
分散媒と、前記分散媒中に分散された親水性無機粒子及びバインダーとを含有する親水性ブロックスラリーを、多孔質基材の少なくとも１つの表面にコーティングして親水性ブロックコーティング層を形成するステップ（１）と、
有機溶媒と、前記有機溶媒中に溶解された極性ポリマーバインダー及び造孔剤とを含有する極性ポリマーバインダー溶液を、前記親水性ブロックコーティング層又は前記親水性ブロック層の表面にコーティングして極性ポリマーバインダーコーティング層を形成するステップ（２）と、
前記親水性ブロックコーティング層及び前記極性ポリマーバインダーコーティング層を乾燥させて親水性ブロック層及び多孔質極性ポリマー接着層を形成するか、又は前記極性ポリマーバインダーコーティング層を乾燥させて多孔質極性ポリマー接着層を形成するステップ（３）とを含む、ポリマーセパレータの製造方法。
【請求項１７】
前記ステップ（１）において、さらに、前記親水性ブロックコーティング層を乾燥させて親水性ブロック層を形成することを含み、
前記親水性ブロックスラリーにおいて、前記親水性無機粒子の含有量は５０〜９５重量％であり、
前記親水性無機粒子１００重量部に対して、前記バインダーの含有量は１〜３０重量部であり、
前記バインダーは、アクリレート系ポリマー、スチレン−アクリレートコポリマー、ポリフッ化ビニリデン、フッ化ビニリデン−ヘキサフルオロプロピレンコポリマー、アクリロニトリル−アクリレートコポリマー、塩化ビニル−アクリレートコポリマー及びブタジエン−スチレンコポリマーのうちの少なくとも１種である、請求項１６に記載の方法。
【請求項１８】
前記極性ポリマーバインダー溶液において、極性ポリマーの濃度は１〜３０重量％であるか、または、前記極性ポリマーバインダー溶液において、極性ポリマーの濃度は臨界濃度であり、
前記極性ポリマーバインダーは、ポリフッ化ビニリデン、フッ化ビニリデンとヘキサフルオロプロピレンとのコポリマー、及びフッ化ビニリデンとアクリレートとのコポリマーのうちの少なくとも１種であり、
前記有機溶媒は、リン酸トリエチル、Ｎ−メチルピロリドン、Ｎ，Ｎ−ジメチルアセトアミド、Ｎ，Ｎ−ジメチルホルムアミド及びジメチルスルホキシドのうちの少なくとも１種であり、
前記造孔剤は、エチレンカーボネート、プロピレンカーボネート、ジメチルカーボネート、ジエチルカーボネート、エチルメチルカーボネート、ビニレンカーボネート、ジエチレングリコールジメチルエーテル、ジプロピレングリコールモノメチルエーテル、ジプロピレングリコールモノエチルエーテル及びジプロピレングリコールジメチルエーテルのうちの少なくとも１種であり、
前記有機溶媒と前記造孔剤との重量比は１：０．０１〜１である、請求項１６に記載の方法。
【請求項１９】
ステップ（２）において、前記乾燥は、１２０℃以下の温度で行われ、前記乾燥の持続時間は０．１〜３６時間である、請求項１６に記載の方法。
【請求項２０】
正極と、負極と、請求項１〜１５のいずれか１項に記載のポリマーセパレータとを含む、リチウムイオン電池。
【手続補正２】
【補正対象書類名】明細書
【補正対象項目名】００３１
【補正方法】変更
【補正の内容】
【００３１】
本開示に係るポリマーセパレータがセラミック層を含有する場合、セラミック層が多孔質ポリマー層と親水性ブロック層との間に設けられてもよく、多孔質ポリマー層がセラミック層と親水性ブロック層との間に設けられてもよく、上記２つの態様の組み合わせであってもよい。つまり、多孔質基材は、多孔質ポリマー層とセラミック層を含み、親水性ブロック層は、多孔質ポリマー層から離れてセラミック層の表面に配置されるか、親水性ブロック層は、セラミック層の無い多孔質ポリマー層の表面に配置されるか、または、親水性ブロック層は、多孔質ポリマー層から離れたセラミック層の表面と、セラミック層の無い多孔質ポリマー層の表面との両方に配置されていてもよい。または、多孔質基材は、多孔質ポリマー層とセラミック層を含み、セラミック層は、多孔質ポリマー層の両表面に配置され、親水性ブロッキング層は、少なくとも一つのセラミック層の、多孔質ポリマー層から離れた表面に配置されていてもよい。
【国際調査報告】
2021513206.tif 000031
2021513206.tif 000032
2021513206.tif 000033
2021513206.tif 000034